(57)【要約】  本発明は、垂直配向性と焼き付き特性に優れた液晶組成物を提供すること、及びこれを用いた液晶表示素子を提供することにある。本発明は、第１メソゲン骨格と、一般式（ＰＧ１）で表される少なくとも一つの重合性基と、少なくとも一つの吸着基とを有する自発配向性モノマーを１種以上含有し、前記自発配向性モノマーとは異なる化学構造を備える一般式（Ｉ）で表される重合性モノマーからなる群から選択される２種以上の重合性モノマーを含む液晶組成物を提供する。【特許請求の範囲】
【請求項１】
第１メソゲン骨格と、一般式（ＰＧ１）で表される少なくとも一つの重合性基と、少なくとも一つの吸着基とを有する自発配向性モノマーを１種以上含有し、前記自発配向性モノマーとは異なる化学構造を備える以下の一般式（Ｉ）で表される重合性モノマーからなる群から選択される２種以上の重合性モノマーを含む液晶組成物。【化１】
2019124153.tif 000118
（上記式中、前記Ｐ１１は、以下の式（Ｒ−Ｉ）〜式（Ｒ−ＩＸ）で表される基であり、
【化２】
2019124153.tif 000119
（前記式（Ｒ−Ｉ）〜（Ｒ−ＩＸ）中、Ｒ２１、Ｒ３１、Ｒ４１、Ｒ５１及びＲ６１はお互いに独立して、水素原子、炭素原子数１〜５個のアルキル基又は炭素原子数１〜５個のハロゲン化アルキル基であり、Ｗ１は単結合、−Ｏ−又はメチレン基であり、Ｔ１は単結合又はＣＯＯ−であり、ｐ１、ｔ１及びｑ１はそれぞれ独立して、０、１又は２であり、前記重合性基Ｐ１１の１つ以上の水素原子は前記吸着基に置換されてもよく、又は前記吸着基は前記一般式（ＰＧ１）で表される重合性基を置換基として有してもよい。）  Ｓ１１は、単結合又は炭素原子数１〜１５のアルキレン基を表し、該アルキレン基中の１個の−ＣＨ２−又は隣接していない２個以上の−ＣＨ２−は、酸素原子が直接隣接しないように、前記吸着基、−Ｏ−、−ＯＣＯ−又は−ＣＯＯ−で置換されても良く、上記化学式中の＊は結合手を表す。）
【化３】
2019124153.tif 000120
（上記一般式（Ｉ）中、Ｒ１０１、Ｒ１０２、Ｒ１０３、Ｒ１０４、Ｒ１０５、Ｒ１０６、Ｒ１０７、Ｒ１０８、Ｒ１０９及びＲ１１０は、それぞれ独立して、Ｐ１１−Ｓ１１−、炭素原子数１から１８のアルキル基、炭素原子数１から１８のアルコキシ基、ハロゲン原子又は水素原子のいずれかを表し、Ｐ２１は、以下の式（Ｒ−Ｉ）から式（Ｒ−ＩＸ）のいずれかを表し、
【化４】
2019124153.tif 000121
（上記式（Ｒ−Ｉ）〜（Ｒ−ＩＸ）中、Ｒ２１、Ｒ３１、Ｒ４１、Ｒ５１及びＲ６１はお互いに独立して、水素原子、炭素原子数１〜５個のアルキル基であり、Ｗは単結合、−Ｏ−又はメチレン基であり、Ｔは単結合又は−ＣＯＯ−であり、ｐ、ｔ及びｑはそれぞれ独立して、０、１又は２である。）Ｓ２１は、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、  ｎ１１は、０、１又は２を表し、  Ａ１１は、下記の基（ａ）、基（ｂ）及び基（ｃ）：（ａ）  １，４−シクロヘキシレン基（この基中に存在する１個の−ＣＨ２−又は隣接していない２個以上の−ＣＨ２−は−Ｏ−に置き換えられてもよい。）（ｂ）  １，４−フェニレン基（この基中に存在する１個の−ＣＨ＝又は隣接していない２個以上の−ＣＨ＝は−Ｎ＝に置き換えられてもよい。）及び（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）からなる群より選ばれる基を表し、上記の基（ａ）、基（ｂ）及び基（ｃ）は、それぞれ独立して、炭素原子数１〜１２のアルキル基、炭素原子数１〜１２のアルコキシ基、ハロゲン、シアノ基、ニトロ基又はＰ１１−Ｓ１１−で置換されていても良く、  Ｌ１０及びＬ１１は、それぞれ独立して、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、ｚはそれぞれ独立して１〜４の整数を表す。）を表し、  Ｐ２１、Ｓ２１、Ｌ１１及びＡ１１が複数存在する場合は、それぞれ同一であっても異なっていても良い。）
【請求項２】
前記吸着基は、Ｎ、Ｏ、Ｓ、Ｐ及びＳｉからなる群から選択されたヘテロ原子を有する原子団である請求項１に記載の液晶組成物。
【請求項３】
前記２種以上の一般式（Ｉ）で表される重合性モノマーのうちの一つが、他の一般式（Ｉ）で表される重合性モノマーの反応性を向上させる、請求項１又は２に記載の液晶組成物。
【請求項４】
一般式（Ｎ−１）、（Ｎ−２）及び（Ｎ−３）【化５】
2019124153.tif 000122
（式中、ＲＮ１１、ＲＮ１２、ＲＮ２１、ＲＮ２２、ＲＮ３１及びＲＮ３２は、それぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、  ＡＮ１１、ＡＮ１２、ＡＮ２１、ＡＮ２２、ＡＮ３１及びＡＮ３２は、それぞれ独立して（ａ）  １，４−シクロヘキシレン基（この基中に存在する１個の−ＣＨ２−又は隣接していない２個以上の−ＣＨ２−は−Ｏ−に置き換えられてもよい。）（ｂ）  １，４−フェニレン基（この基中に存在する１個の−ＣＨ＝又は隣接していない２個以上の−ＣＨ＝は−Ｎ＝に置き換えられてもよい。）（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）及び（ｄ）  １，４−シクロヘキセニレン基からなる群より選ばれる基を表し、上記の基（ａ）、基（ｂ）、基（ｃ）及び基（ｄ）はそれぞれ独立してシアノ基、フッ素原子又は塩素原子で置換されていても良く、  ＺＮ１１、ＺＮ１２、ＺＮ２１、ＺＮ２２、ＺＮ３１及びＺＮ３２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、  ＸＮ２１は水素原子又はフッ素原子を表し、  ＴＮ３１は−ＣＨ２−又は酸素原子を表し、  ｎＮ１１、ｎＮ１２、ｎＮ２１、ｎＮ２２、ｎＮ３１及びｎＮ３２は、それぞれ独立して、０〜３の整数を表すが、ｎＮ１１＋ｎＮ１２、ｎＮ２１＋ｎＮ２２及びｎＮ３１＋ｎＮ３２は、それぞれ独立して、１、２又は３であり、ＡＮ１１〜ＡＮ３２、ＺＮ１１〜ＺＮ３２が複数存在する場合は、それらは同一であっても異なっていても良い。）で表される化合物から選ばれる化合物を１種類又は２種類以上含有する請求項１〜３のいずれか１項に記載の液晶組成物。
【請求項５】
一般式（Ｌ）【化６】
2019124153.tif 000123
（式中、ＲＬ１及びＲＬ２は、それぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、  ｎＬ１は０、１、２又は３を表し、  ＡＬ１、ＡＬ２及びＡＬ３は、それぞれ独立して（ａ）  １，４−シクロヘキシレン基（この基中に存在する１個の−ＣＨ２−又は隣接していない２個以上の−ＣＨ２−は−Ｏ−に置き換えられてもよい。）（ｂ）  １，４−フェニレン基（この基中に存在する１個の−ＣＨ＝又は隣接していない２個以上の−ＣＨ＝は−Ｎ＝に置き換えられてもよい。）及び（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）からなる群より選ばれる基を表し、上記の基（ａ）、基（ｂ）及び基（ｃ）は、それぞれ独立して、シアノ基、フッ素原子又は塩素原子で置換されていても良く、  ＺＬ１及びＺＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、  ｎＬ１が２又は３であってＡＬ２が複数存在する場合は、それらは同一であっても異なっていても良く、ｎＬ１が２又は３であってＺＬ２が複数存在する場合は、それらは同一であっても異なっていても良いが、一般式（Ｎ−１）、一般式（Ｎ−２）及び一般式（Ｎ−３）で表される化合物を除く。）で表される化合物から選ばれる化合物を１種類又は２種類以上含有する請求項１〜４のいずれか１項に記載の液晶組成物。
【請求項６】
前記一般式（Ｉ）で表される重合性モノマーの一方が、ｎ１１が０であり、かつＲ１０２、Ｒ１０３、Ｒ１０４、Ｒ１０５、Ｒ１０６、Ｒ１０７、Ｒ１０８又はＲ１０９のいずれか一つが、炭素原子数１から１８のアルキル基であり、Ｒ１０１及びＲ１１０がそれぞれ独立して、Ｐ２１−Ｓ２１−である、請求項１〜５のいずれか一項に記載の液晶組成物。
【発明の詳細な説明】
【技術分野】
【０００１】  本発明は、３種以上のモノマーを含有する液晶組成物及びこれを使用した液晶表示素子に関する。
【背景技術】
【０００２】  一般に、液晶パネルや液晶ディスプレイなどの液晶表示素子は、液晶分子の配列の状態を電場等の外部刺激によって変化させて、これに伴う光学特性の変化を表示に利用している。このような液晶表示素子は、二枚の透明基板の間隙に液晶分子を充填された状態の構成をしており、当該液晶分子と当接する基板の表面には液晶分子を予め特定の方向に配列させるための配向膜を形成しているのが一般的である。【０００３】  しかし、液晶表示素子の製造工程において配向膜表面に生じた傷やほこりが原因で配向欠陥が発生する問題や基板のサイズが大型化に伴い、基板全面に亘る均一な配向性、かつ長期間の均一な配向を得るための配向膜の設計及び管理が困難になるという問題がある。【０００４】  そこで、近年、液晶分子の配向を制御する自発配向剤を含む液晶組成物を液晶層に用いることで、ポリイミド層で代表される配向膜を必要としない液晶表示素子の開発が求められている。【０００５】  例えば、特許文献１では、液晶分子との相互作用が比較的弱いラウリルアクリレートの代わりに、オクチル基を備えた高い直線性を示す単官能のビフェニルモノマーと、ステアリル基を備えた低い直線を示す二官能のビフェニルモノマーとを含む液晶組成物により、電圧保持率の低下を抑制する自発配向材を含む液晶組成物が記載されている。【０００６】  また、特許文献２では、配向膜を用いることなく液晶分子の配向を制御する重合性自己配向添加剤を含む液晶組成物について種々開示されている。具体的には、低分子量の非重合性液晶成分及び重合性自己配向添加剤を含む液晶組成物をポリイミド配向層なしの試験セル（プレ配向層を有さない試験用セル）中に充填すると、基板表面に対して自発的なホメオトロピック（垂直）配向を有し、この配向は透明点まで安定に保たれ、形成したＶＡセルは電圧を印加することで、可逆的にスイッチできると記載している。
【先行技術文献】
【特許文献】
【０００７】
【特許文献１】米国特許公開２０１７−０１２３２７５号公報
【特許文献２】特表２０１７−５２３２８９号公報
【発明の概要】
【発明が解決しようとする課題】
【０００８】  しかしながら、上記の特許文献１で示すようなアルキル鎖が長くビフェニル骨格を備えた疎水性のモノマーを２種含む組成物は、一対の基板間に充填された液晶層の液晶分子との相互作用はラウリルアクリレートより強くなると考えられるが、基板に対する吸着力が低いことことに起因して液晶分子の配向方向を規制できないという問題が生じる。【０００９】  また、特許文献２には、水酸基やアミノ基とした吸着基を有する重合性自己配向添加剤に対して非重合性自己配向添加剤や１種の重合性モノマーを混合する形態は記載されていることから、基板に対する吸着力を考慮した分子設計であると考えられる。しかしながら、重合性自己配向添加剤の基板に対する吸着力が高すぎると、重合性自己配向添加剤が基板上に均一に展開しないため配向ムラが生じるという問題が生じる。また、重合性自己配向添加剤が基板に吸着した状態で重合する層の状態については考慮されていない。すなわち、特許文献２に記載の組成物では、非重合性の自己配向添加剤と重合性自己配向添加剤とを混合した組成物や重合成分が重合性自己配向添加剤のみ又は１種の重合性モノマーのいずれかであるため、密な層を形成しにくい。密な層が形成されないと、自己配向添加剤が備える垂直配向成分が固定化されないためプレチルト角の変化量が大きくなり、焼き付き特性が低下する問題が生じる。【００１０】  そこで本発明が解決しようとする課題は、垂直配向性と焼き付き特性に優れた液晶組成物を提供すること、及びこれを用いた液晶表示素子を提供することにある。【００１１】  本発明が解決しようとする別の課題は、垂直配向性、低温溶解性及び焼き付き特性の３つの特性に優れた液晶組成物を提供すること、及びこれを用いた液晶表示素子を提供することにある。
【課題を解決するための手段】
【００１２】  本発明者らが鋭意検討した結果、１種以上の自己配向重合性モノマーと、２種以上の特定の化学構造を有する重合性モノマーと、を含む液晶組成物及びそれを用いた液晶表示素子により、上記課題を解決できることを見出し、本願発明を完成するに至った。
【発明の効果】
【００１３】  本発明に係る液晶組成物は、液晶分子に対する優れた垂直配向性と、優れた焼き付き特性を示す。【００１４】  本発明に係る液晶組成物は、基板に対して優れた展開性（濡れ広がり）を示す。【００１５】  本発明に係る液晶組成物は、配向ムラが無い又は配向ムラを低減することができる。【００１６】  本発明に係る液晶表示素子は、配向ムラが無い又は低減された配向ムラを示す。
【発明を実施するための形態】
【００１７】  本発明の第一は、メソゲン基と、一般式（ＰＧ１）で表される少なくとも一つの重合性基と、少なくとも一つの吸着基とを有する１種以上の自発配向性モノマーと、前記自発配向性モノマーとは異なる化学構造式を備える以下の一般式（Ｉ）で表される化合物からなる群から選択される２種以上の重合性モノマーとを含む液晶組成物である。
【００１８】
【化１】
2019124153.tif 000002
【００１９】（上記式中、前記Ｐ１１は、以下の式（Ｐ−Ｉ）〜式（Ｐ−ＩＸ）で表されるいずれかの基であり、
【００２０】
【化２】
2019124153.tif 000003
【００２１】（式中、Ｒｐ１１及びＲｐ１２はそれぞれ独立して、水素原子、炭素原子数１〜５のアルキル基又は炭素原子数１〜５のハロゲン化アルキル基を表し、Ｗｐ１１は単結合、−Ｏ−、−ＣＯＯ−又はメチレン基を表し、ｔｐ１１は、０、１又は２を表し、前記重合性基Ｐ１１の１つ以上の水素原子は前記吸着基に置換されてもよい。）  Ｓ１１は、単結合又は炭素原子数１〜１５のアルキレン基を表し、該アルキレン基中の１個の−ＣＨ２−又は隣接していない２個以上の−ＣＨ２−は、酸素原子が直接隣接しないように、−Ｏ−、−ＯＣＯ−又は−ＣＯＯ−で置換されても良く、前記Ｓ１１の１つ以上の水素原子は前記吸着基に置換されてもよい。上記化学式中の＊は結合手を表す。）
【００２２】
【化３】
2019124153.tif 000004
【００２３】  （上記一般式（Ｉ）中、Ｒ１０１、Ｒ１０２、Ｒ１０３、Ｒ１０４、Ｒ１０５、Ｒ１０６、Ｒ１０７、Ｒ１０８、Ｒ１０９及びＲ１１０はそれぞれ独立して、Ｐ２１−Ｓ２１−、炭素原子数１から１８のアルキル基、炭素原子数１から１８のアルコキシ基、ハロゲン原子又は水素原子のいずれかを表し、上記Ｐ２１は、上記式（Ｒ−Ｉ）〜式（Ｒ−ＩＸ）で表されるいずれかの基であり、上記Ｓ２１は、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、  ｎ１１は、０、１又は２を表し、  ｎ１２及びｎ１３はそれぞれ独立して、０又は１を表し、  ｎ１１＋ｎ１２＋ｎ１３＝１、２又は３を表し、  Ａ１１は、下記の基（ａ）、基（ｂ）及び基（ｃ）：（ａ）  １，４−シクロヘキシレン基（この基中に存在する１個の−ＣＨ２−又は隣接していない２個以上の−ＣＨ２−は−Ｏ−に置き換えられてもよい。）（ｂ）  １，４−フェニレン基（この基中に存在する１個の−ＣＨ＝又は隣接していない２個以上の−ＣＨ＝は−Ｎ＝に置き換えられてもよい。）及び（ｃ）  ナフタレン−２，６−ジイル基、２，７−フェナントレンジイル、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）からなる群より選ばれる基を表し、上記の基（ａ）、基（ｂ）及び基（ｃ）は、それぞれ独立して、炭素原子数１〜１２のアルキル基、炭素原子数１〜１２のアルコキシ基、ハロゲン、シアノ基、ニトロ基又はＰ１１−Ｓ１１−で置換されていても良く、  Ｌ１０及びＬ１１は、それぞれ独立して、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、ｚはそれぞれ独立して１〜４の整数を表す。）を表し、  Ｐ２１、Ｓ２１、Ｌ１１及びＡ１１が複数存在する場合は、それぞれ同一であっても異なっていても良い。）  本発明に係る液晶組成物は、化学構造が異なる少なくとも３種の単量体が含まれているため、種々の重合条件に対応しやすく、重合反応が進行しやすいことにより密なポリマーのネットワーク層を形成することができる。また、重合性モノマーを２種以上使用することで、重合反応に関与する重合性モノマー群と、垂直配向性に寄与する重合性モノマー群との機能分離した２種類以上のモノマーを含むことができるため、高い垂直配向性と小さなプレチルト変化量を達成することができると考えられる。
【００２４】  以下、本発明に係る液晶組成物は、重合性成分として必須構成成分である、自発配向性モノマー及び重合性モノマーを含み、液晶成分として、非重合性の液晶化合物を含む。以下、必須構成成分である、自発配向性モノマー及び重合性モノマーを説明した後、液晶組成物に含まれる液晶成分について詳説する。
【００２５】  ＜自発配向性モノマー＞  本発明に係る自発配向性モノマーは、主として液晶組成物に添加して用いられ、当該液晶組成物を含む液晶層と直接当接する部材（電極（例えば、ＩＴＯ）、基板（例えば、ガラス基板、アクリル基板、透明基板、フレキシブル基板等）、樹脂層（例えば、カラーフィルター、配向膜、オーバーコート層等）、絶縁膜（例えば、無機材料膜、ＳｉＮｘ等））に対して相互作用し、液晶層の液晶分子のホメオトロピック配列又はホモジニアス配向を誘起する機能を備えている。
【００２６】  上記自発配向性モノマーは、重合するための重合性基と、液晶分子と類似するメソゲン基と、液晶層と直接当接する部材と相互作用可能な吸着基とを有し、必要により液晶分子の配向を誘起する屈曲基をさらに有することが好ましい。
【００２７】  「重合性基」  本発明に係る重合性基は、一般式（ＰＧ１）で表される基であり、Ｐ１１は、以下の一般式（Ｐ−Ｉ）〜一般式（Ｐ−ＩＸ）で表される群より選ばれる基である。
【００２８】
【化４】
2019124153.tif 000005
【００２９】（式中、Ｒｐ１１及びＲｐ１２はそれぞれ独立して、水素原子、炭素原子数１〜５のアルキル基又は炭素原子数１〜５のハロゲン化アルキル基を表し、Ｗｐ１１は単結合、−Ｏ−、−ＣＯＯ−又はメチレン基を表し、ｔｐ１１は、０、１又は２を表す。）  上記Ｐ１１は、以下の一般式（Ｐ−Ｉ）〜一般式（Ｐ−ＩＸ）で表される群より選ばれる基であることが好ましく、一般式（Ｐ−Ｉ）であることが好ましい。
【００３０】  本発明に係る自発配向性モノマーにおいて、Ｐ１１−Ｓ１１−は、メソゲン基、吸着基及び／又は屈曲基に対して結合してもよい。
【００３１】  また、本発明に係る自発配向性モノマーにおいて、重合性基は、メソゲン基、吸着基又は屈曲基に対して直接又はスペーサー基を介して結合することが好ましく、メソゲン基又は吸着基に対して直接又はスペーサー基を介して結合することがより好ましい。
【００３２】  上記スペーサー基（Ｓｐ１１）は、単結合又は直鎖状若しくは分岐状の炭素原子数１〜２０個のアルキレン基を表すことが好ましく、単結合又は直鎖状の炭素原子数１〜２０個のアルキレン基を表すことがより好ましく、単結合又は直鎖状の炭素原子数２〜１０個のアルキレン基を表すことがより好ましい。また、上記スペーサー基（Ｓｐ１１）において、アルキレン基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよい。
【００３３】  本発明に係る自発配向性モノマーにおいて、重合性基（Ｐ１１−Ｓ１１−）の数は、１以上５以下であることが好ましく、１以上４以下であることがより好ましく、２以上４以下であることがさらに好ましく、２又は３であることがさらに好ましく、２であることがよりさらに好ましい。
【００３４】  Ｐ１１−Ｓ１１−中の水素原子は、重合性基、吸着基及び／又は屈曲基で置換されていても良い。
【００３５】  「メソゲン基」  本発明に係るメソゲン基は、剛直な部分を備えた基、例えば環式基を１つ以上備えたものをいい、環式基を２〜４個を有していることが好ましく、環式基を３〜４個を有していることがより好ましく、必要に応じ環式基は連結基で連結されていても良い。メソゲン基は液晶層に使用される液晶化合物と類似の骨格であることが好ましい。
【００３６】  なお、本明細書において「環式基」は、構成する原子が環状に結合した原子団をいい、炭素環、複素環、飽和又は不飽和環式構造、単環、２環式構造、多環式構造、芳香族、非芳香族などを含む。また、環式基は、少なくとも１つのヘテロ原子を含んでもよく、さらに、少なくとも１つの置換基（ハロゲン原子、反応性官能基、有機基（アルキル、アリール等）によって置換されてもよい。環式基が単環である場合には、メソゲン基は２以上の単環を含んでいることが好ましい。
【００３７】  上記メソゲン基は、例えば、一般式（ＡＬ）で表されることが好ましい。
【００３８】
【化５】
2019124153.tif 000006
【００３９】（式中、ＺＡＬは、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−又は炭素原子数１〜２０のアルキレン基を表し、このアルキレン基中の１個又は隣接しない２個以上の−ＣＨ２−は−Ｏ−、−ＣＯＯ−又は−ＯＣＯ−で置換されてもよく、ＡＡＬは、２価の環式基を表し、ＺＡＬ及びＡＡＬ中の１個又は２個以上の水素原子はそれぞれ独立して、ハロゲン原子、吸着基、Ｐ１１−Ｓ１１−又は１価の有機基で置換されていてもよく、ＺＡＬ及びＡＡＬがそれぞれ複数存在する場合は、それぞれ互いに同一であっても異なっていてもよく、ｍＡＬは、１〜５の整数を表し、上記式中の左端の＊及び右端の＊は結合手を表す。）  一般式（ＡＬ）中、ＺＡＬは、単結合又は炭素原子数２〜２０のアルキレン基が好ましく、単結合又は炭素原子数２〜１０のアルキレン基がより好ましい。上記アルキレン基中の１個又は隣接しない２個以上の−ＣＨ２−は−Ｏ−、−ＣＯＯ−又は−ＯＣＯ−で置換されてもよい。さらに、棒状分子の直線性を目的とする場合は、環と環とが直接連結した形態である単結合や環と環とを直接結ぶ原子の数が偶数個の形態が好ましい。例えば、−ＣＨ２−ＣＨ２ＣＯＯ−の場合、環と環とを直接結ぶ原子の数は４つである。
【００４０】  一般式（ＡＬ）中、環式基は、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、チオフェン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基及びフルオレン−２，７−ジイル基からなる群から選択される１種の構造を表すことが好ましく、これらの構造は非置換又は置換されていてもよく、１，４−フェニレン基、１，４−シクロヘキシレン基、２，６−ナフチレン基又はフェナントレン−２，７−ジイル基がより好ましく、１，４−フェニレン基又は１，４−シクロヘキシレン基が好ましい。また、環式基中の１個又は２個以上の水素原子はハロゲン原子、吸着基、Ｐ１１−Ｓ１１−又は１価の有機基で置換されてもよい。
【００４１】  一般式（ＡＬ）中、一価の有機基とは、有機化合物が１価の基の形態になることによって、化学構造が構成された基であり、有機化合物から水素原子を１つ取り除いてなる原子団をいい、例えば、炭素原子数１〜１５のアルキル基、炭素原子数２〜１５のアルケニル基、炭素原子数１〜１４のアルコキシ基、炭素原子数２〜１５のアルケニルオキシ基などが挙げられ、炭素原子数１〜１５のアルキル基又は炭素原子数１〜１４のアルコキシ基が好ましい。また、上記アルキル基、アルケニル基、アルコキシ基、アルケニルオキシ基中の１個又は隣接しない２個以上の−ＣＨ２−は−Ｏ−、−ＣＯＯ−又は−ＯＣＯ−で置換されてもよい。さらには、上記一価の有機基は、後述の屈曲基としての役割を有しても良い。
【００４２】  上記一般式（ＡＬ）中、ｍＡＬは、２〜４の整数であることが好ましい。
【００４３】  上記メソゲン基の好ましい形態としては、以下の式（ｍｅ−１）〜（ｍｅ−４２）が挙げられる。一般式（ＡＬ）は、これらの構造中の２個の水素原子が脱離した構造である。
【００４４】  これら式（ｍｅ−１）〜（ｍｅ−４４）中のシクロヘキサン環、ベンゼン環又はナフタレン環中の水素原子の１つ又は２つ以上は、ハロゲン原子、Ｐ１１−Ｓ１１−、１価の有機基（例えば、炭素原子数１〜１５のアルキル基、炭素原子数１〜１４のアルコキシ基）、吸着基又は屈曲基に置換されてもよい。
【００４５】
【化６】
2019124153.tif 000007
【００４６】
【化７】
2019124153.tif 000008
【００４７】
【化８】
2019124153.tif 000009
【００４８】
【化９】
2019124153.tif 000010
【００４９】
【化１０】
2019124153.tif 000011
【００５０】  上記メソゲン基のうち好ましい形態は、式（ｍｅ−８）〜（ｍｅ−４４）であり、より好ましくは、式（ｍｅ−８）〜（ｍｅ−１０）、式（ｍｅ−１２）〜（ｍｅ−１８）、式（ｍｅ−２２）〜（ｍｅ−２４）、式（ｍｅ−２６）〜（ｍｅ−２７）及び式（ｍｅ−２９）〜（ｍｅ−４４）であり、さらに好ましくは、式（ｍｅ−１２）、（ｍｅ−１５）〜（ｍｅ−１６）、（ｍｅ−２２）〜（ｍｅ−２４）、（ｍｅ−２９）、（ｍｅ−３４）、（ｍｅ−３６）〜（ｍｅ−３７）、（ｍｅ−４２）〜（ｍｅ−４４）である。
【００５１】  上記メソゲン基のうち特に好ましい形態は、以下の一般式（ＡＬ−１）又は（ＡＬ−２）で表され、式（ＡＬ−２）がより好ましい。
【００５２】
【化１１】
2019124153.tif 000012
【００５３】（上記式中、Ｘａ１１〜Ｘａｌ１８はそれぞれ独立して、水素原子、ハロゲン原子、Ｐ１１−Ｓ１１−、吸着基又は屈曲基を表し、環Ａ及び環Ｂはそれぞれ独立して、シクロヘキサン環又はベンゼン環を表し、Ｘａ１１〜Ｘａｌ１８のいずれか１種又は２種以上が前記吸着基に置換されており、Ｘａ１１〜Ｘａｌ１８のいずれか１種又は２種以上が前記屈曲基に置換されており、前記吸着基及び前記屈曲基は前記Ｐ１１−Ｓ１１−に置換されていてもよく、一般式（ＡＬ−１）又は一般式（ＡＬ−２）のそれぞれに前記Ｐ１１−Ｓ１１−を１種又は２種以上有する。）  上記式（ＡＬ−１）において、Ｘａ１１又はＸａ１８〜Ｘａ１１２の少なくとも１種又は２種以上が吸着基に置換されていることが好ましく、Ｘａ１１又はＸａ１１０の少なくとも１種又は２種以上が吸着基に置換されていることがより好ましい。なお、この場合、前記吸着基はＰ１１−Ｓ１１−に置換されてもよい。特に、環Ａがシクロヘキサン環の場合は、Ｘａ１１０が吸着基に置換されていることが好ましい。
【００５４】  上記式（ＡＬ−１）において、Ｘａ１６〜Ｘａ１１４の少なくとも１種又は２種以上が重合性基に置換されていることが好ましく、Ｘａｌ９又はＸａ１１１のいずれか一方がＰ１１−Ｓ１１−に置換されていることがより好ましい。
【００５５】  上記式（ＡＬ−１）において、Ｘａ１１〜Ｘａ１３、Ｘａ６〜Ｘａ１１４、Ｘａ１１７〜Ｘａ１１８の少なくとも１種又は２種以上が屈曲基に置換されていることが好ましく、Ｘａ１１〜Ｘａ１３、Ｘａ６〜Ｘａ１９、Ｘａ１１１〜Ｘａ１１４又はＸａ１１７〜Ｘａ１１８の少なくとも１種又は２種以上が屈曲基に置換されていることが好ましい。Ｘａ１１が屈曲基に置換されており、かつＸａ６〜Ｘａ１９又はＸａ１１１〜Ｘａ１１４のいずれか１種が屈曲基に置換されていることがより好ましい。この場合、前者のＸａ１１における屈曲基の方が後者の屈曲基より炭素原子数が多い方がさらに好ましい。屈曲基はＰ１１−Ｓ１１−に置換されてもよい。
【００５６】  上記式（ＡＬ−２）において、Ｘａ１１又はＸａ１６〜Ｘａ１１０の少なくとも１種又は２種以上が吸着基に置換されていることが好ましく、Ｘａ１１又はＸａ１８が吸着基に置換されていることがより好ましい。なお、この場合、吸着基はＰ１１−Ｓ１１−に置換されてもよい。特に、環Ａがシクロヘキサン環の場合は、Ｘａ１８が吸着基に置換されていることが好ましい。
【００５７】  上記式（ＡＬ−２）において、Ｘａｌ６〜Ｘａ１１０のいずれか１種又は２種以上がＰ１１−Ｓ１１−に置換されていることが好ましく、Ｘａｌ７又はＸａ１９のいずれか一方がＰ１１−Ｓ１１−に置換されていることがより好ましい。
【００５８】  上記式（ＡＬ−２）において、Ｘａ１６〜Ｘａ１１０の少なくとも１種又は２種以上がＰ１１−Ｓ１１−に置換されていることが好ましく、Ｘａ１７又はＸａ１４のいずれか一方がＰ１１−Ｓ１１−に置換されていることがより好ましい。
【００５９】  上記式（ＡＬ−２）において、Ｘａ１１〜Ｘａ１７又はＸａ９〜Ｘａ１１４の少なくとも１種又は２種以上が屈曲基に置換されていることが好ましく、Ｘａ１１、Ｘａ４〜Ｘａ１７又はＸａ１９〜Ｘａ１１２の少なくとも１種又は２種以上が屈曲基に置換されていることが好ましい。Ｘａ１１が屈曲基に置換されており、かつＸａｌ４〜Ｘａ１７又はＸａ１９〜Ｘａ１１２のいずれか１種が屈曲基に置換されていることがより好ましい。この場合、前者のＸａ１１における屈曲基の方が後者の屈曲基より炭素原子数が多い方がさらに好ましい。屈曲基はＰ１１−Ｓ１１−に置換されてもよい。
【００６０】  「吸着基」  本発明に係る吸着基は、基板、膜、電極などの吸着媒と吸着する役割を備えた基である。吸着は、一般的に、化学結合（共有結合、イオン結合又は金属結合）をつくって吸着媒と吸着質との間で吸着する化学吸着、又は当該化学吸着以外の物理吸着に分別され、本明細書の吸着は化学吸着又は物理吸着のいずれでもよいが、物理吸着により吸着媒と吸着することが好ましい。そのため、本発明に係る吸着基は、吸着媒と物理吸着可能な基であることが好ましく、当該吸着基は分子間力により吸着媒と結合することがより好ましい。当該分子間力により吸着媒と結合する形態としては、永久双極子、永久四重極子、分散力、電荷移動力又は水素結合などの相互作用により吸着媒と結合していることが挙げられる。本発明に係る吸着基の好ましい形態としては、水素結合により吸着媒と結合可能な形態が挙げられる。この場合、本発明に係る吸着基が水素結合を介在するプロトンのドナー若しくはアクセプターになってもよく、また両方であってもよい。
【００６１】  本発明に係る吸着基は、炭素原子とヘテロ原子とが連結した原子団を有する極性要素を含む基であることが好ましい。本明細書でいう極性要素とは、炭素原子とヘテロ原子とが直接連結した原子団をいう。上記ヘテロ原子としては、Ｎ、Ｏ、Ｓ、Ｐ、Ｂ及びＳｉからなる群から選択される少なくとも１種であることが好ましく、Ｎ、Ｏ及びＳからなる群から選択される少なくとも１種であることが好ましく、Ｎ及びＯからなる群から選択される少なくとも１種であることが好ましく、Ｏであることが好ましい。
【００６２】  また、本発明に係る自発配向性モノマーにおいて、本発明に係る極性要素の価数は、一価、二価、三価など特に制限されず、また吸着基中の極性要素の個数も特に制限されることは無い。
【００６３】  本発明に係る自発配向性モノマーにおいて、上記吸着基は、一分子中に１〜８個有することが好ましく、１〜４個有することがより好ましく、１〜３個有することがさらに好ましい。
【００６４】  なお、本発明に係る吸着基は、Ｐ１１−Ｓ１１−及び屈曲基は除く。
【００６５】  本発明に係る吸着基は、１又は２以上の極性要素を含み、吸着基は環式基型と鎖式基型に大別される。環式基型はその構造中に極性要素を含む環状構造を備えた環式基を含む形態であり、鎖式基型はその構造中に極性要素を含む環状構造を備えた環式基を含まない形態である。鎖式基は直鎖又は分岐した鎖状基中に極性要素を有する形態であり、この一部に極性要素を含まない環状構造を有していても良い。
【００６６】  本発明に係る吸着基が環式基を含む形態であるとは、少なくとも１つの極性要素が環状の原子配列内に含まれる形態を意味する。なお、本明細書における環式基とは、上述した通りである。そのため、本発明に係る吸着基が環式基を含む形態の場合は、極性要素を含む環式基さえ含んでいればよく、吸着基全体としては分岐しても直鎖状であってもよい。
【００６７】  本発明に係る吸着基が鎖式基の形態とは、分子内に極性要素を含む環状の原子配列がなく、かつ少なくとも１つの極性要素が線状の原子配列（枝分かれしてもよい）内に含まれる形態を意味する。なお、本明細書における鎖式基とは、構造式中に環状の原子配列のない、構成する原子が線状（分岐してもよい）に結合した原子団をいい、非環式基をいう。換言すると、直鎖状又は分枝状の脂肪族基を言い、飽和結合又は不飽和結合のどちらを含んでもよく、例えば、アルキル、アルケニル、アルコキシ、エステル、エーテル又はケトンなどを含み、少なくとも１つの置換基（反応性官能基（ビニル基、アクリル基、メタクリル基等）、鎖状有機基（アルキル、シアノ等）によって置換されてもよい概念である。また、本発明の鎖式基は、直鎖状又は分岐状のいずれでもよい。
【００６８】  本発明に係る吸着基は、鎖式基又は環式基を有することが好ましく、吸着能を重視する場合は鎖式基が好ましく、液晶組成物に対する安定性の観点では環式基が好ましい。
【００６９】  本発明に係る吸着基が環式基の場合は、炭素原子数３〜２０個の複素芳香族基（縮合環を含む）又は炭素原子数３〜２０個の複素脂肪族基（縮合環を含む）がより好ましく、炭素原子数３〜１２個の複素芳香族基（縮合環を含む）又は炭素原子数３〜１２個の複素脂肪族基（縮合環を含む）がさらに好ましく、５員環複素芳香族基、５員環複素脂肪族基、６員環複素芳香族基又は６員環複素脂肪族基を表すことがよりさらに好ましく、これらの環構造中の水素原子はハロゲン原子、炭素原子数１〜５の直鎖状若しくは分岐状のアルキル基又はアルキルオキシ基に置換されてもよい。
【００７０】  本発明に係る吸着基が鎖式基の場合は、直鎖状若しくは分岐状の炭素原子数１〜２０個のアルキル基中の水素原子や−ＣＨ２−が極性要素に置換されることが好ましく、当該アルキル基中の１個又は隣接していない２個以上の−ＣＨ２−は、−ＣＨ＝ＣＨ−、−Ｃ≡Ｃ−、−Ｏ−、−ＣＯ−、−ＣＯＯ−、−ＯＣＯ−又は−ＯＣＯ−ＣＯＯ−によって置換されていてもよい。また、本発明に係る吸着基が鎖式基の場合は、端部に極性要素を含む又は２個以上の極性要素を含むことが好ましい。
【００７１】  本発明に係る吸着基の水素原子は、重合性基に置換されてもよい。
【００７２】  本発明に係る極性要素の種類は、具体的には、酸素原子を含む極性要素（以下、含酸素極性要素）、窒素原子を含む極性要素（以下、含窒素極性要素）、リン原子を含む極性要素（以下、含リン極性要素）、ホウ素原子を含む極性要素（以下、含ホウ素極性要素）、ケイ素原子を含む極性要素（以下、含ケイ素極性要素）又は硫黄原子を含む極性要素（以下、含硫黄極性要素）で表される部分構造であることが好ましく、吸着能の観点から、含窒素極性要素、含窒素極性要素又は含酸素極性要素がより好ましく、含酸素極性要素がさらに好ましい。
【００７３】  上記含酸素極性要素としては、水酸基（−ＯＨ）、アルキロール基（−Ｒｔ−ＯＨ；Ｒｔはアルキレン基）、アルコキシ基（−ＯＲ；但し、Ｒはアルキル基）、ホルミル基（−ＣＨＯ）、カルボキシル基（−ＣＯＯＨ）、エーテル基（−ＲｔＯＲｔ’−；但し、Ｒｔ、Ｒｔ’はアルキレン基又はアルケニレン基）、カルボニル基（−Ｒｔ−Ｃ（＝Ｏ）−Ｒｔ’−；但し、Ｒｔ、Ｒｔ’はアルキレン基又はアルケニレン基）、カーボネート基（−Ｏ−Ｃ（＝Ｏ）−Ｏ−）及びエステル基（−ＣＯＯＲｔ’−；但しＲｔ’はアルキレン基又はアルケニレン基）からなる群から選択される少なくとも１種の基又は当該基が炭素原子に連結している基であることが好ましい。
【００７４】  上記含窒素極性要素としては、シアノ基（−ＣＮ）、１級アミノ基（−ＮＨ２）、２級アミノ基（−ＮＨ−）、３級アミノ基（−ＮＲＲ’；但し、Ｒ，Ｒ’はアルキル基）、ピリジル基、カルバモイル基（−ＣＯＮＨ２）及びウレイド基（−ＮＨＣＯＮＨ２）からなる群から選択される少なくとも１種の基又は当該基が炭素原子に連結している基であることが好ましい。
【００７５】  上記含リン極性要素としては、ホスフィニル基（−ＣＸ２−Ｐ（＝Ｏ）Ｈ２）及びリン酸基（−ＣＸ２−ＯＰ（＝Ｏ）（ＯＨ）２）からなる群から選択される少なくとも１種の基又は当該基が炭素原子に連結している基であることが好ましい。
【００７６】  上記含ホウ素極性要素としては、ホウ酸基（−Ｂ（ＯＨ）２）が炭素原子に連結している基であることが好ましい。
【００７７】  上記含ケイ素極性要素としては、−Ｓｉ（ＯＨ）３基又は−Ｓｉ（ＯＲ）（ＯＲ’）（ＯＲ’’）；但し、Ｒ，Ｒ’，Ｒ’’はアルキル基）基が炭素原子に連結している基であることが好ましい。
【００７８】  上記含硫黄極性要素としては、メルカプト基（−ＳＨ）、スルフィド基（−Ｓ−）、スルフィニル基（−Ｓ（＝Ｏ）−）、スルホニル基（−ＳＯ２−）、スルホンアミド基（−ＳＯ２ＮＨ２）、スルホ酸基（−ＳＯ３Ｈ）及びスルフィノ基（−Ｓ（＝Ｏ）ＯＨ）からなる群から選択される少なくとも１種の基又は当該基が炭素原子に連結している基であることが好ましい。
【００７９】  そのため、本発明に係る吸着基は、環式基が含酸素極性要素を備えた基（以下、含酸素環式基）、環式基が窒素原子極性要素を備えた基（以下、含窒素環式基）、環式基が含リン極性要素を備えた基（以下、含リン環式基）、環式基が含ホウ素極性要素を備えた基（以下、含ホウ素環式基）、環式基が含ケイ素極性要素を備えた基（以下、含ケイ素環式基）、環式基が含硫黄極性要素を備えた基（以下、含硫黄環式基）、鎖式基が含酸素極性要素を備えた基（以下、含酸素鎖式基）、鎖式基が窒素原子極性要素を備えた基（以下、含窒素鎖式基）、鎖式基が含リン極性要素を備えた基（以下、含リン鎖式基）、鎖式基が含ホウ素極性要素を備えた基（以下、含ホウ素鎖式基）、鎖式基が含ケイ素極性要素を備えた基（以下、含ケイ素鎖式基）及び鎖式基が含硫黄極性要素を備えた基（以下、含硫黄鎖式基）からなる群から選択される１種又は２種以上の基自体又は当該基を含むことが好ましく、吸着能の観点から含酸素環式基、含硫黄環式基、含酸素鎖式基及び含窒素鎖式基からなる群から選択される１種又は２種以上の基を含むことがより好ましい。
【００８０】  上記含酸素環式基としては、エーテル基又はカルボニル基を環内に有することが好ましく、当該エーテル基としては、以下の基を含むことが好ましい。
【００８１】
【化１２】
2019124153.tif 000013
【００８２】  また、前記カルボニル基としては、以下の基のいずれかを含むことが好ましい。
【００８３】
【化１３】
2019124153.tif 000014
【００８４】  上記含窒素環式基としては、以下の基のいずれかを含むことが好ましい。
【００８５】
【化１４】
2019124153.tif 000015
【００８６】  上記含硫黄環式基としては、以下の基のいずれかを含むことが好ましい。
【００８７】
【化１５】
2019124153.tif 000016
【００８８】  上記含ホウ素環式基としては、以下の基のいずれかを含むことが好ましい。
【００８９】
【化１６】
2019124153.tif 000017
【００９０】  上記含ケイ素環式基としては、シルセスキオキサン基［−（Ｒ）ｎ（ＳｉＯ１．５）ｎ−１］を含むことが好ましい。
【００９１】  上記含酸素鎖式基としては、以下の基のいずれかを含むことが好ましい。
【００９２】
【化１７】
2019124153.tif 000018
【００９３】（上記一般式中、Ｒａｔはそれぞれ独立して、水素原子又は炭素原子数１〜５のアルキル基を表す。上記一般式中、Ｚａｔは、単結合、炭素原子数１〜１５個の直鎖状若しくは分岐状のアルキレン基又は炭素原子数２〜１８個の直鎖状若しくは分岐状のアルケニレン基を表し、当該アルキレン基又は当該アルケニルレン基の−ＣＨ２−は酸素原子が直接隣接しないように−Ｏ−、−ＣＯＯ−、−Ｃ（＝Ｏ）−、−ＯＣＯ−に置換されてもよく、Ｘａｔは、炭素原子数１〜５のアルキル基を表し、当該アルキル基の−ＣＨ２−は酸素原子が直接隣接しないように−Ｏ−、−ＣＯＯ−、−Ｃ（＝Ｏ）−、−ＯＣＯ−に置換されてもよい。）  上記含窒素鎖式基としては、以下の基を含むことが好ましい。
【００９４】
【化１８】
2019124153.tif 000019
【００９５】（上記一般式中、Ｒａｔ、Ｒｂｔ、Ｒｃｔ及びＲｄｔはそれぞれ独立して、水素原子又は炭素原子数１〜５のアルキル基を表す。）  上記含硫黄鎖式基としては、以下の基を含むことが好ましい。
【００９６】
【化１９】
2019124153.tif 000020
【００９７】  上記含珪素鎖式基としては、−Ｓｉ（ＯＨ）３又は−Ｓｉ（ＯＲ）（ＯＲ’）（ＯＲ’’）；但し、Ｒ，Ｒ’，Ｒ’’はアルキル基）を含むことが好ましい。上記含ホウ素鎖式基としては、−Ｂ（ＯＨ）２を含むことが好ましい。上記含燐鎖式基としては、−ＯＰ（＝Ｏ）（ＯＨ）２を含むことが好ましい。
【００９８】  本発明に係る吸着基としては、以下の一般式（Ｔ）で表される基が好ましい。
【００９９】
【化２０】
2019124153.tif 000021
【０１００】  （上記一般式（Ｔ）中、Ｘｔ１は、炭素原子数１〜１８個の直鎖状又は分岐状のアルキル基又は−ＮＨ２を表し、前記アルキル基中の水素原子はシアノ基、Ｐ１１−Ｓ１１−に置換されてもよく、又は前記アルキル基の−ＣＨ２−は酸素原子が直接隣接しないように−Ｏ−、−ＣＯＯ−、−Ｃ（＝Ｏ）−、−ＯＣＯ−、−ＣＨ＝ＣＨ−に置換されてもよく、上記Ｒｔ１は、水素原子、炭素原子数１〜５個のアルキル基又はＺｔ１と結合してもよい炭素原子数１〜８個の直鎖状若しくは分岐状のアルキレン基又はＺｔ１と結合してもよい炭素原子数２〜８個の直鎖状若しくは分岐状のアルケニレン基を表し、上記Ｚｔ２は、単結合、炭素原子数１〜１８個の直鎖状若しくは分岐状のアルキレン基又は炭素原子数２〜１８個の直鎖状若しくは分岐状のアルケニレン基を表し、当該アルキレン基又は当該アルケニレン基の−ＣＨ２−は酸素原子が直接隣接しないように−Ｏ−、−ＣＯＯ−、−Ｃ（＝Ｏ）−、−ＯＣＯ−に置換されてもよく、  Ｚｔ１は、単結合、炭素原子数１〜１８個の直鎖状若しくは分岐状のアルキレン基又は炭素原子数２〜１８個の直鎖状若しくは分岐状のアルケニレン基を表し、当該アルキレン基の−ＣＨ２−は酸素原子が直接隣接しないように−Ｏ−、−ＣＯＯ−、−Ｃ（＝Ｏ）−、−ＯＣＯ−に置換されてもよく、またＸｔ１が−Ｚｔ２−Ｏ−Ｒａｔ基であり、かつＲａｔがアルキレン基又はアルケニレン基の場合、Ｚｔ１の水素原子を置換してＲｔ１と結合してもよく  Ｗｔ０は、炭素原子数１〜１８個の直鎖状若しくは分岐状のアルキレン基を表し、当該アルキレン基の−ＣＨ２−は酸素原子が直接隣接しないように−Ｏ−、−ＣＨ＝ＣＨ−、−ＣＯＯ−、−Ｃ（＝Ｏ）−、−ＯＣＯ−に置換されてもよく、また前記アルキレン基の水素原子は一般式（Ｔ）に置換されてもよく、  Ｗｔ１は、単結合又は直鎖状若しくは分岐状のアルキレン基を表し、当該アルキレン基の−ＣＨ２−は酸素原子が直接隣接しないように−Ｏ−、−ＣＯＯ−、−Ｃ（＝Ｏ）−、−ＯＣＯ−に置換されてもよく、  ｎｔ１は０以上４以下の整数を表し、  分子内の水素原子は上記重合性基Ｐ１１−Ｓ１１−に置換されてもよく、＊は結合手を表し、メソゲン基、重合性基、屈曲基又はスペーサー基と結合する。）  上記一般式（Ｔ）において、好ましいＸｔ１は、炭素原子数１〜１７個の直鎖状又は分岐状のアルキル基、−ＮＨ２又は−Ｚｔ２−Ｏ−Ｒｔ１基を表し、当該アルキル基中の水素原子はシアノ基、Ｐ１１−Ｓ１１−に置換されてもよく、上記Ｒｔ１は、水素原子、炭素原子数１〜５個のアルキル基又はＺｔ１と結合してもよい炭素原子数１〜８個の直鎖状若しくは分岐状のアルキレン基又はＺｔ１と結合してもよい炭素原子数２〜８個の直鎖状若しくは分岐状のアルケニレン基を表し、上記Ｚｔ２は、単結合、炭素原子数１〜１８個の直鎖状若しくは分岐状のアルキレン基又は炭素原子数２〜１８個の直鎖状若しくは分岐状のアルケニレン基を表し、当該アルキレン基又は当該アルケニレン基の−ＣＨ２−は酸素原子が直接隣接しないように−Ｏ−、−ＣＯＯ−、−Ｃ（＝Ｏ）−、−ＯＣＯ−に置換されてもよい。
【０１０１】  上記一般式（Ｔ）において、吸着基（一般式（Ｔ））が吸着基（一般式（Ｔ））で置換されてもよい形態としては、上記一般式（Ｔ）が以下の一般式（ｔ）で表される基が挙げられる。
【０１０２】
【化２１】
2019124153.tif 000022
【０１０３】（上記一般式（ｔ）中、Ｘｔ１、Ｚｔ１、Ｗｔ１及びｎｔ１は、上記一般式（Ｔ）における記号と同じであり、Ｗｔ２は単結合又は２価〜４価の有機基を表し、ｍｔ１は１以上３以下の整数を表し、分子内の水素原子は上記重合性基Ｐｄ−Ｓ１１−に置換されてもよく、＊は結合手を表し、メソゲン基、重合性基、屈曲基又はスペーサー基と結合する。）  上記一般式（ｔ）中の「−Ｗｔ２−Ａｎｙ」は、Ｗｔ２が単結合〜多価基を表し、結合手が１価〜多価（Ａｎｙ）であることを示す。
【０１０４】  上記一般式（ｔ）において、２〜４価の有機基とは、有機化合物が２〜４価の基の形態になることによって、化学構造が構成された基であり、有機化合物から水素原子を２〜４つ取り除いてなる原子団をいう。
【０１０５】  上記一般式（ｔ）において、２価〜４価の有機基である−Ｗｔ２−Ａｎｙは、鎖状の有機基が好ましく、例えば、直鎖状若しくは分岐状の炭素原子数１個〜１０個のアルキレン基（当該アルキレン基の−ＣＨ２−は酸素原子が直接隣接しないように−Ｏ−、−ＣＯＯ−、−Ｃ（＝Ｏ）−、−ＯＣＯ−に置換されてもよい）、直鎖状若しくは分岐状の炭素原子数１個〜１０個のアルキレン多価基（当該アルキレン基の−ＣＨ２−は酸素原子が直接隣接しないように−Ｏ−、−ＣＯＯ−、−Ｃ（＝Ｏ）−、−ＯＣＯ−に置換されてもよい）、−ＰＨ−、−ＰＯＨ−、−ＮＨ−、窒素原子又はリン原子などが挙げられる。当該アルキレン多価基は、アルキレン基からさらに水素原子を１〜２つ除いてできる３価又は４価の基をいい、いわゆる炭化水素鎖に遊離原子価がある３〜４価の基をいう。
【０１０６】  上記一般式（ｔ）で表される基は、一般式（Ｔ）におけるＷｔ０の好ましい態様、すなわち吸着基（一般式（Ｔ））が吸着基（一般式（Ｔ））で置換されてもよい形態の一態様であり、上記一般式（ｔ）で表される基の好ましい形態としては、例えば、Ｗｔ２が３価の有機基の場合、すなわちｍｔ１’が２であり、Ｗｔ２が窒素原子又はアルキレン多価基の場合、例えば以下の一般式（ｔ−ａ）又は（ｔ−ｂ）が挙げられる。
【０１０７】
【化２２】
2019124153.tif 000023
【０１０８】  （上記式（ｔ−ａ）及び（ｔ−ｂ）中、Ｒｔｃは水素原子、直鎖状若しくは分岐状の炭素原子数１個〜１０個のアルキル基又は重合性基Ｐ１１−Ｓ１１−で表され、  Ｚｔ１及びＺｔ１’はそれぞれ独立して、一般式（Ｔ）中のＺｔ１と同じ意味を表し、  Ｘｔ１及びＸｔ１’はそれぞれ独立して、一般式（Ｔ）中のＺｔ１と同じ意味を表し、  Ｗｔ１は、一般式（Ｔ）中のＷｔ１と同じ意味を表し、  ｎｔ１及びｎｔ１’はそれぞれ独立して、一般式（Ｔ）中のｎｔ１と同じ意味を表し、分子内の水素原子は上記重合性基Ｐ１１−Ｓ１１−に置換されてもよく、＊は結合手を表し、メソゲン基、重合性基、屈曲基又はスペーサー基と結合する。）  一般式（ｔ）において、例えば、−Ｗｔ２−Ａｎｙが４価の有機基の場合、すなわちｍｔ１’が３であり、−Ｗｔ２−Ａｎｙがアルキレン多価基の場合、例えば以下の一般式（ｔ−ｃ）が挙げられる。
【０１０９】
【化２３】
2019124153.tif 000024
【０１１０】  （上記式（ｔ−ｃ）中、Ｚｔ１、Ｚｔ１’及びＺｔ１’’はそれぞれ独立して、一般式（Ｔ）中のＺｔ１と同じ意味を表し、  Ｘｔ１、Ｘｔ１’及びＸｔ１’’はそれぞれ独立して、一般式（Ｔ）中のＸｔ１と同じ意味を表し、  Ｗｔ１は、一般式（Ｔ）中のＷｔ１と同じ意味を表し、  ｎｔ１、ｎｔ１’及びｎｔ１’’はそれぞれ独立して、一般式（Ｔ）中のｎｔ１と同じ意味を表し、分子内の水素原子は上記重合性基Ｐ１１−Ｓ１１−に置換されてもよく、＊は結合手を表し、メソゲン基、重合性基、屈曲基又はスペーサー基と結合する。）  上記一般式（ｔ）において、ｍｔ１’は１又は２が好ましく、ｍｔ１’は１がより好ましい。また、上記一般式（ｔ−ａ）、一般式（ｔ−ｂ）、一般式（ｔ−ｃ）で表される形態のうちでは、上記一般式（ｔ−ａ）で表される形態が好ましい。
【０１１１】  上記一般式（ｔ）において、−Ｗｔ２−Ａｎｙは、単結合又は２価〜３価の有機基が好ましく、単結合、直鎖状若しくは分岐状の炭素原子数１〜８個のアルキレン基（当該アルキレン基の−ＣＨ２−は酸素原子が直接隣接しないように−Ｏ−に置換されてもよい。）、直鎖状若しくは分岐状の炭素原子数１〜８個のアルカントリイル基（当該アルカントリイル基の−ＣＨ２−は酸素原子が直接隣接しないように−Ｏ−に置換されてもよい。）又は直鎖状若しくは分岐状のアルキル−イリデン基（当該アルキル−イリデン基の−ＣＨ２−は酸素原子が直接隣接しないように−Ｏ−に置換されてもよい。）がより好ましい。例えば、以下の基が挙げられる。
【０１１２】
【化２４】
2019124153.tif 000025
【０１１３】（上記式中、Ｒｔｃは、炭素原子数１〜８個のアルキル基又は重合性基（Ｐ１１−Ｓ１１−）を表し、ｎｔ０は、１〜７の整数を表し、＊は結合手を表す。）また、Ｗｔ２の水素原子に重合性基（Ｐ１１−Ｓ１１−）を置換してもよい。
【０１１４】  上記一般式（ｔ）において、ｍｔ１は１又は２を表すことが好ましい。
【０１１５】  上記一般式（Ｔ）又は一般式（ｔ）において、Ｗｔ１は、単結合又は直鎖状若しくは分岐状の炭素原子数１〜８個のアルキレン基（単結合又は直鎖状若しくは分岐状のアルキレン基を表し、当該アルキレン基の−ＣＨ２−は酸素原子が直接隣接しないように−Ｏ−、−ＣＯＯ−、−Ｃ（＝Ｏ）−、−ＯＣＯ−に置換されてもよい。）を表すことが好ましく、単結合又は直鎖状若しくは分岐状の炭素原子数１〜７個のアルキレン基（単結合又は直鎖状若しくは分岐状のアルキレン基を表し、当該アルキレン基の−ＣＨ２−は酸素原子が直接隣接しないように−Ｏ−に置換されてもよい。）を表すことがより好ましい。またＷｔ１は、メソゲン基、重合性基又は屈曲基の水素原子に置換して結合してもよい。
【０１１６】  上記一般式（Ｔ）又は一般式（ｔ）において、Ｘｔ１はＺｔ１と結合しない形態（鎖式基）と、Ｘｔ１はＺｔ１と結合して環を形成する形態（環式基）とを含んでいる。
【０１１７】  前者の形態の場合、炭素原子数１〜８個の直鎖状若しくは分岐状のアルキル基、−ＮＨ２、−Ｚｔ２−Ｏ−Ｒｔ１基又はシアノ基で置換された炭素原子数１〜７個の直鎖状若しくは分岐状のアルキル基が好ましく、炭素原子数１〜７個の直鎖状又は分岐状のアルキル基、−Ｚｔ２−Ｏ−Ｒｔ１基、シアノ基で置換された炭素原子数１〜７個の直鎖状又は分岐状のアルキル基がより好ましい。また前者の形態の場合、前記Ｒｔ１はそれぞれ独立して、水素原子、炭素原子数１〜５個のアルキル基を表し、上記Ｚｔ２は、単結合、炭素原子数１〜１０個の直鎖状若しくは分岐状のアルキレン基又は炭素原子数２〜１０個の直鎖状若しくは分岐状のアルケニレン基が好ましい（当該アルキレン基又は当該アルケニレン基の−ＣＨ２−は酸素原子が直接隣接しないように−Ｏ−、−ＣＯＯ−、−Ｃ（＝Ｏ）−、−ＯＣＯ−に置換されてもよい）。
【０１１８】  後者の形態の場合、ｎｔ１が１以上、Ｘｔ１は−Ｚｔ２−Ｏ−Ｒｔ１であり、Ｒｔ１が炭素原子数１〜７個の直鎖状若しくは分岐状のアルキレン基又は炭素原子数２〜７個の直鎖状若しくは分岐状のアルケニレン基であり、Ｚｔ１の水素原子を置換してＲｔ１と結合することが好ましく、例えば、以下の一般式（Ｔ’）で表されることが好ましい。
【０１１９】
【化２５】
2019124153.tif 000026
【０１２０】（上記一般式（Ｔ’）中、Ｒｔ１’はそれぞれ独立して、炭素原子数１〜８の直鎖状若しくは分岐状のアルキレン基又は炭素原子数２〜８の直鎖状若しくは分岐状のアルケニレン基を表し、  Ｚｔ２’はそれぞれ独立して、単結合、炭素原子数１〜１０の直鎖状若しくは分岐状のアルキレン基又は炭素原子数２〜１０の直鎖状若しくは分岐状のアルケニレン基を表し、当該アルキレン基又は当該アルケニレン基の−ＣＨ２−は酸素原子が直接隣接しないように−Ｏ−、−ＣＯＯ−、−Ｃ（＝Ｏ）−、−ＯＣＯ−に置換されてもよく、  Ｚｔ１’は、炭素原子数１〜１８個の直鎖状若しくは分岐状のアルキレン３価基又は炭素原子数１〜１８個の直鎖状若しくは分岐状のアルケニレン３価基を表し、当該アルキレン３価基又はアルケニレン３価基の−ＣＨ２−は、酸素原子が直接隣接しないように−Ｏ−、−ＣＯＯ−、−Ｃ（＝Ｏ）−又はＯＣＯ−に置換されてもよく、  Ｗｔ２は、単結合又は２価〜４価の有機基を表し、  −Ｗｔ１−は、単結合又は直鎖状若しくは分岐状のアルキレン基を表し、当該アルキレン基の−ＣＨ２−は酸素原子が直接隣接しないように−Ｏ−、−ＣＯＯ−、−Ｃ（＝Ｏ）−、−ＯＣＯ−に置換されてもよく、  ｎｔ１’は１以上４以下の整数を表し、  ｍｔ１’は１以上３以下の整数を表し、分子内の水素原子は上記重合性基Ｐ１１−Ｓ１１−に置換されてもよく、＊は結合手を表し、メソゲン基、重合性基、屈曲基又はスペーサー基と結合する。）  当該アルキレン３価基は、アルキレン基からさらに水素原子を１つ除いてできる３価の基をいう。当該アルケニレン３価基は、アルケニレン基からさらに水素原子を１つ除いてできる３価の基をいい、いわゆる炭化水素鎖に遊離原子価がある３価の基、例えばアルカントリイル基やアルキル−イリデン基などを含む。
【０１２１】  上記一般式（Ｔ）において、Ｘｔ１はＺｔ１と結合しない形態（鎖式基）の場合、Ｚｔ１は、単結合、炭素原子数１〜１２個の直鎖状若しくは分岐状のアルキレン基又は炭素原子数２〜１２個の直鎖状若しくは分岐状のアルケニレン基を表し、当該アルキレン基の−ＣＨ２−は−Ｏ−、−ＣＯＯ−、−Ｃ（＝Ｏ）−、−ＯＣＯ−に置換されてもよい。
【０１２２】  上記一般式（Ｔ）において、Ｘｔ１はＺｔ１と結合する形態（環式基）の場合は上記一般式（Ｔ’）の通りである。
【０１２３】  上記一般式（Ｔ）において、ｎｔ１は０以上３以下の整数を表すことが好ましく、ｎｔ１は０以上２以下の整数を表すことがより好ましい。
【０１２４】  上記一般式（Ｔ）は、一般式（Ｔ−１−１）〜（Ｔ−４−１）で表される環式基及び一般式（Ｔ−５−１）〜（Ｔ−７−１）で表される鎖式基からなる群から選択される少なくとも１種であることが好ましい。本発明に係る一般式（Ｔ）で表される吸着基が環式基を選択する場合、吸着能及び液晶組成物に対する相溶性の観点から、一般式（Ｔ−１−１）又は一般式（Ｔ−２−１）が好ましい。本発明に係る一般式（Ｔ）で表される吸着基が鎖式基を選択する場合、吸着能及び液晶組成物に対する安定性の観点から、一般式（Ｔ−５−１）又は一般式（Ｔ−６−１）が好ましい。
【０１２５】
【化２６】
2019124153.tif 000027
【０１２６】  （上記一般式一般式（Ｔ−１−１）〜（Ｔ−７−１）中、Ｘａ及びＸｂはそれぞれ独立して、−Ｏ−、−Ｓ−又はＣＨ２−を表し、  Ｒｔ５は、炭素原子数１〜８個の直鎖状又は分岐状のアルキル基、シアノ化アルキル基又は炭素原子数１〜８個の直鎖状又は分岐状のアルコキシ基を表し、これらのアルキル基中の少なくとも２個以上の−ＣＨ２−は酸素原子が直接隣接しないように−ＣＨ＝ＣＨ−、−Ｃ≡Ｃ−、−Ｏ−又は−ＮＨ−に置換されてもよく、  Ｚｔ３は、単結合、炭素原子数１〜１８個の直鎖状若しくは分岐状のアルキレン基又は炭素原子数２〜１８個の直鎖状若しくは分岐状のアルケニレン基を表し、当該アルキレン基又は当該アルケニレン基の−ＣＨ２−は酸素原子が直接隣接しないように−Ｏ−、−ＣＯＯ−、−Ｃ（＝Ｏ）−、−ＯＣＯ−に置換されてもよく、  Ｗｔ２は、単結合又は１価〜４価の有機基を表し、  Ｗｔ１は、単結合又は直鎖状若しくは分岐状のアルキレン基を表し、  ｎｔ１は０以上４以下の整数を表し、  ｍｔ１は１以上３以下の整数を表し、分子内の水素原子は上記重合性基Ｐ１１−Ｓ１１−に置換されてもよく、＊は結合手を表し、メソゲン基、重合性基、屈曲基又はスペーサー基と結合する。）  上記一般式（Ｔ−１−１）〜（Ｔ−４−１）において、Ｘｔａ又はＸｔｂのいずれかが−Ｏ−であることが好ましく、Ｘｔａ及びＸｔｂが−Ｏ−であることがより好ましい。
【０１２７】  上記一般式（Ｔ−１−１）〜（Ｔ−４−１）の具体例としては、以下の基が挙げられる。
【０１２８】
【化２７】
2019124153.tif 000028
【０１２９】（上記式中、Ｒｔｃは、水素原子、炭素原子数１〜７個のアルキル基又は重合性基Ｐ１１−Ｓ１１−で表され、分子内の水素原子は上記重合性基Ｐ１１−Ｓ１１−に置換されてもよく、＊は結合手を表し、メソゲン基、重合性基、屈曲基又はスペーサー基と結合する。）  上記一般式（Ｔ−５−１）は、一般式（Ｔ−５−２）を表すことが好ましい。
【０１３０】
【化２８】
2019124153.tif 000029
【０１３１】（上記一般式（Ｔ−５−２）中、Ｗｔ１は上記一般式（Ｔ−５）中のＷｔ１と同じ意味を表し、Ｒｔ５１及びＲｔ５２はそれぞれ独立して、炭素原子数１〜８個の直鎖状又は分岐状のアルキル基又はシアノ化アルキル基を表し、これらのアルキル基中の少なくとも２個以上の−ＣＨ２−は酸素原子が直接隣接しないように、−ＣＨ＝ＣＨ−、−Ｃ≡Ｃ−、−Ｏ−、又は−ＮＨ−で置換されてもよく、Ｒｔｃは、水素原子、炭素原子数１〜７個のアルキル基又は重合性基Ｐ１１−Ｓ１１−で表され、ｎｔ１、ｎｔ２及びｎｔ３はそれぞれ独立して０又は１を表し、分子内の水素原子はＰ１１−Ｓ１１−に置換されてもよい。）  上記一般式（Ｔ−５−１）の具体例としては、以下の基が挙げられる。
【０１３２】
【化２９】
2019124153.tif 000030
【０１３３】
【化３０】
2019124153.tif 000031
【０１３４】（上記式中、Ｒｔｃは、水素原子、炭素原子数１〜７個のアルキル基又は重合性基Ｐ１１−Ｓ１１−で表され、分子内の水素原子は上記重合性基Ｐ１１−Ｓ１１−に置換されてもよく、＊は結合手を表し、メソゲン基、重合性基、屈曲基又はスペーサー基と結合する。）
【０１３５】
【化３１】
2019124153.tif 000032
【０１３６】
【化３２】
2019124153.tif 000033
【０１３７】（上記式中、Ｒｔｃは、水素原子、炭素原子数１〜７個のアルキル基又は重合性基Ｐ１１−Ｓ１１−で表され、分子内の水素原子は上記重合性基Ｐ１１−Ｓ１１−に置換されてもよい。）（＊は結合手を表し、メソゲン基、重合性基、屈曲基又はスペーサー基と結合する。）  上記一般式（Ｔ−６−１）の具体例としては、以下の例が挙げられる。
【０１３８】
【化３３】
2019124153.tif 000034
【０１３９】（上記式中、Ｒｃは、水素原子、炭素原子数１〜７個のアルキル基又は重合性基Ｐ１１−Ｓ１１−で表され、分子内の水素原子は上記重合性基Ｐ１１−Ｓ１１−に置換されてもよく、＊は結合手を表し、メソゲン基、重合性基、屈曲基又はスペーサー基と結合する。）  上記一般式（Ｔ−７−１）の具体例としては、以下の例が挙げられる。
【０１４０】
【化３４】
2019124153.tif 000035
【０１４１】（上記式中、Ｒｃは、水素原子、炭素原子数１〜７個のアルキル基又は重合性基Ｐ１１−Ｓ１１−で表され、分子内の水素原子は上記重合性基Ｐ１１−Ｓ１１−に置換されてもよく、＊は結合手を表し、メソゲン基、重合性基、屈曲基又はスペーサー基と結合する。）  本発明に係る自発配向性モノマーにおいて、吸着基に含まれる極性要素や重合性基に含まれる極性要素を局在化する形態が好ましい。吸着基は液晶組成物を垂直配向させるために重要な構造であり、吸着基と重合性基とが隣接していることで、より良好な配向性が得られ、また液晶組成物への良好な溶解性を示す。具体的には、メソゲン基の同一環上に重合性基及び吸着基を有する形態が好ましい。この場合、１以上の重合性基及び１以上の吸着基がそれぞれ同一環上に結合している形態と、１以上の重合性基の少なくとも一つ又は１以上の吸着基の少なくとも一つのうち、一方が他方に結合して、同一環上に重合性基及び吸着基を有する形態とを含む。また、この場合、重合性基のスペーサー基（Ｓ１１）の水素原子が吸着基で置換されていてもよく、さらには吸着基の分子の水素原子が重合性基のスペーサー基（Ｓ１１）と結合する形態も含む。
【０１４２】  また、本発明に係る自発配向性モノマーにおいて、重合性基の１以上の水素原子は、吸着基に置換されてもよい。この場合の好ましい形態としては、重合基Ｐ１１又は必要により当該重合基に連結されるスペーサー基（Ｓ１１）の１以上の水素原子が吸着基に置換されている形態が挙げられ、より好ましい形態としては、重合性基（Ｐ１１−Ｓ１１−）中の１以上の水素原子が上記一般式（Ｔ）で表される吸着基に置換されている形態が挙げられる。
【０１４３】  例えば、吸着基と重合性基とが連結した好適な形態としては、以下の式（Ｔ−１−１．１）、（Ｔ−６−１．１）又は（Ｔ−５−１．１）が挙げられる。
【０１４４】
【化３５】
2019124153.tif 000036
【０１４５】  （上記式中、Ｒｔ１１ａ、Ｒｔ１６ａ及びＲｔ１５１ａはそれぞれ独立して、水素原子又は炭素原子数１〜３のアルキル基を表し、Ｒｔ１５１ｂ及びＲｔ１５１ｃはそれぞれ独立して、炭素原子数１〜３のアルキル基、炭素原子数１〜３のシアノ化アルキル基を表し、  Ｘａ及びＸｂは、−Ｏ−、−Ｓ−又はＣＨ２−を表し、  Ｌｔ１５１ａ及びＬｔ１５１bはそれぞれ独立して、単結合、メチレン基、エチレン基、プロピレン基、ビニリデン基、ビニレン基、イソプロペニレン基又はエチリデン基を表し、ｎｔ１１ｃ、ｎｔ１５１ｃ、ｎｔ１６ｃ、ｎｔ１５１ｄ、ｎｔ１５１ｅ、ｎｔ１５１ｆ及びｎｔ１５１ｇはそれぞれ独立して、０又は１を表し、ｎｔ１１ａ、ｎｔ１１ｂ、ｎｔ１６ａ、ｎｔ１６ｂ、ｎｔ１５１ａ及びｎｔ１５１ｂはそれぞれ独立して、１〜１１の整数を表し、＊はメソゲン基への結合手を表す。）  上記式（Ｔ−１−１．１）において、Ｘａ又はＸｂのいずれか一方が−Ｏ−であることが好ましく、Ｘｔａ及びＸｔｂが−Ｏ−であることがより好ましい。
【０１４６】  上記式（Ｔ−５−１．１）において、Ｌｔ１５１ａ及びＬｔ１５１ａはそれぞれ独立して、メチレン基、エチレン基、ビニリデン基、ビニレン基、イソプロペニレン基又はエチリデン基が好ましい。
【０１４７】  上記式（Ｔ−１−１．１）、（Ｔ−６−１．１）及び（Ｔ−５−１．１）において、ｎｔ１１ａ、ｎｔ１１ｂ、ｎｔ１６ａ、ｎｔ１６ｂ、ｎｔ１５１ａ及びｎｔ１５１ｂはそれぞれ独立して、１〜８の整数であることが好ましく、１〜５の整数であることがより好ましい。
【０１４８】  「屈曲基」  本発明に係る屈曲基は、液晶分子の配向を誘導する機能を有しており、直鎖状若しくは分岐状の炭素原子数１〜２０のアルキレン基を表すことが好ましく、直鎖状の炭素原子数１〜２０のアルキレン基を表すことがより好ましく、直鎖状の炭素原子数２〜１５のアルキレン基を表すことがより好ましい。また、当該アルキレン基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよい。
【０１４９】  自発配向性モノマーが液晶層に対していわゆる両親媒性を備えている観点から上記屈曲基は、メソゲン基に結合していることが好ましい。
【０１５０】  本発明に係る自発配向性モノマーにおいて、上記屈曲基は、１〜６つ有することが好ましく、１〜４つ有することがより好ましく、１〜３つ有することがさらに好ましい。
【０１５１】  本発明に係る自発配向性化合物は、以下の一般式（ＳＡＬ）で表される化合物が好ましい。
【０１５２】
【化３６】
2019124153.tif 000037
【０１５３】（上記一般式（ＳＡＬ）中、−Ｓｐａｌ−Ｐａｌは上記重合性基を表し、Ｔは上記一般式（Ｔ）で表される吸着基を表し、ＭＧは上記一般式（ＡＬ）で表されるメソゲン基を表し、Ｃｇは水素原子、前記一般式（Ｔ）で表される吸着基、前記重合性基である−Ｓｐａｌ−Ｐａｌ又は屈曲基として直鎖状若しくは分岐状の炭素原子数１〜２０のアルキレン基を表し、当該アルキレン基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、Ｃｇ、ＭＧ及びＴのいずれも上記重合性基である−Ｓｐａｌ−Ｐａｌに置換されてもよく、ｎｓａｌ１、ｎｓａｌ２及びｎｓａｌ３はそれぞれ独立して、１〜５の自然数を表す。）（上記式中、Ｐａｌは、一般式（Ｐ−Ｉ）〜一般式（Ｐ−ＩＸ）
【０１５４】
【化３７】
2019124153.tif 000038
【０１５５】（式中、Ｒｐ１１及びＲｐ１２はそれぞれ独立して、水素原子、炭素原子数１〜５のアルキル基又は炭素原子数１〜５のハロゲン化アルキル基を表し、Ｗｐ１１は単結合、−Ｏ−、−ＣＯＯ−又はメチレン基を表し、ｔｐ１１は、０、１又は２を表す。）で表される基を表し、  Ｓｐａｌは単結合又は直鎖状若しくは分岐状の炭素原子数１〜２０個のアルキレン基を表すが、アルキレン基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、  Ｔは吸着基を表し、  ＭＧはメソゲン基を表し、  Ｃｇは水素原子、前記吸着基、前記−Ｓｐａｌ−Ｐａｌ又は直鎖状若しくは分岐状の炭素原子数１〜２０のアルキレン基を表し、当該アルキレン基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、Ｃｇ、ＭＧ及びＴのいずれも上記重合性基である−Ｓｐａｌ−Ｐａｌ−に置換されてもよく、ｎｓａｌ１、ｎｓａｌ２及びｎｓａｌ３はそれぞれ独立して、１〜５の自然数を表す。）  本発明に係る好ましい自発配向性モノマーとしては、以下の一般式（ａｌ−１）〜一般式（ａｌ−３）からなる群から選択される少なくとも１種であることが好ましい。
【０１５６】
【化３８】
2019124153.tif 000039
【０１５７】  （式中、Ｒａｌ１、Ｒａｌ２、Ｚａｌ１、Ｚａｌ２、Ｌａｌ１、Ｌａｌ２、Ｌａｌ３、Ｌａｌ４、Ｓｐ１１１、Ｓｐ１１２、Ｓｐ１１３、Ｓｐ１１４、Ｐ１１１、Ｐ１１２、Ｐ１１３、Ｐ１１４、ｍａｌ１、ｍａｌ２、ｍａｌ３、ｍａｌ４、ｎａｌ１、ｎａｌ２、ｎａｌ３、ｎａｌ４、Ｐ１１１及びＰ１１２はそれぞれ互いに独立して、  Ｒａｌ１は、水素原子、ハロゲン原子、炭素原子数１〜２０個の直鎖状又は分岐状のアルキル基を示し、該アルキル基中の１個の−ＣＨ２−又は隣接していない２個以上の−ＣＨ２−は、酸素原子が直接隣接しないように、−Ｏ−、−ＯＣＯ−又はＣＯＯ−で置換されても良く、  Ｒａｌ２は、上記重合基Ｐ１１−Ｓ１１−に置換されてもよい吸着基を表し、好ましくは、上記重合基Ｐ１１−Ｓ１１−に置換されてもよい上記一般式（Ｔ）で表される吸着基を表し、より好ましくは、Ｒａｌ２は一般式（Ｔ−１−１）〜（Ｔ−７−１）からなる群から選択される少なくとも１つであり、さらに好ましくは、一般式（Ｔ−１−１）、（Ｔ−２−１）、（Ｔ−５−１）、（Ｔ−６−１）からなる群から選択される少なくとも１つであり、よりさらに好ましくは、式（Ｔ−１−１．１）、（Ｔ−６−１．１）及び（Ｔ−５−１．１）からなる群から選択される少なくとも１つであり、  環Ａａｌ１、Ａａｌ２はそれぞれ独立して、１，４−フェニレン基、１，４−シクロヘキシレン基、２，６−ナフチレン基又はフェナントレン−２，７−ジイル基を表し、  Ｓｐ１１１、Ｓｐ１１２及びＳｐ１１３はそれぞれ互いに独立して、炭素原子数１〜１２個のアルキレン基又は単結合を表し、該アルキレン基中の１個の−ＣＨ２−又は隣接していない２個以上の−ＣＨ２−は、酸素原子が直接隣接しないように、−Ｏ−、−ＯＣＯ−又はＣＯＯ−で置換されても良く、  Ｐ１１１、Ｐ１１２、Ｐ１１３及びＰ１１４はそれぞれ互いに独立して、アクリル基、メタクリル基を示し、  Ｚａｌ１及びＺａｌ２はそれぞれ互いに独立して、単結合、−Ｏ−、−ＣＯ−、−ＣＯ−Ｏ−、−ＯＣＯ−、−Ｏ−ＣＯ−Ｏ−、−ＯＣＨ２−、−ＣＨ２Ｏ−、−ＣＦ２Ｏ−、−ＯＣＦ２−、−（ＣＨ２）ｎａｌ−、−ＣＦ２ＣＨ２−、−ＣＨ２ＣＦ２−、−（ＣＦ２）ｎａｌ−、−ＣＨ＝ＣＨ−、−ＣＦ＝ＣＦ−、−Ｃ≡Ｃ−、−ＣＨ＝ＣＨ−ＣＯＯ−又はＯＣＯ−ＣＨ＝ＣＨ−を表し、上記ｎａｌは、１〜４の整数を表し、  Ｌａｌ１、Ｌａｌ２、Ｌａｌ３及びＬａｌ４はそれぞれ互いに独立して、水素原子、ハロゲン原子、炭素原子数１〜１５個のアルキル基、炭素原子数１〜１４個のアルコキシ基又はＲａｌ２を表し、ここで、当該アルキル基の１個以上の水素原子がハロゲン原子によって置き換えられていてもよく、  Ｐ１１１及びＰ１１２はそれぞれ互いに独立して、０又は１を表し、ｍａｌ１、ｍａｌ２、ｍａｌ３及びｍａｌ４はそれぞれ互いに独立して、０〜３の整数を表し、ｎａｌ１、ｎａｌ２、ｎａｌ３及びｎａｌ４はそれぞれ互いに独立して、０〜３の整数を表す。）  一般式（ａｌ−２）：
【０１５８】
【化３９】
2019124153.tif 000040
【０１５９】（式中、Ｚａｄ１及びＺａｄ２はそれぞれ独立して、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２〜２０のアルキレン基を表し、このアルキレン基中の１個又は隣接しない２個以上の−ＣＨ２−は−Ｏ−、−ＣＯＯ−又は−ＯＣＯ−で置換されてもよく、  Ａａｄ１及びＡａａｄ２はそれぞれ独立して、２価の６員環芳香族基又は２価の６員環脂肪族基を表すが、２価の無置換の６員環芳香族基、２価の無置換の６員環脂肪族基又はこれらの環構造中の水素原子は、置換されていないか炭素原子数１〜１５のアルキル基、炭素原子数１〜６のアルコキシ基、ハロゲン原子で置換されていていることが好ましく、２価の無置換の６員環芳香族基若しくはこの環構造中の水素原子がフッ素原子で置換された基、又は２価の無置換の６員環脂肪族基が好ましく、置換基上の水素原子が、ハロゲン原子、アルキル基又はアルコキシ基によって置換されていても良い１，４−フェニレン基、２，６−ナフタレン基又は１，４−シクロヘキシル基が好ましいが、少なくとも一つの置換基はＰ１１−Ｓ１１−で置換されており、  Ｚａｄ１、Ａａｄ１及びＡａａｄ２がそれぞれ複数存在する場合は、それぞれ互いに同一であっても異なっていてもよく、  Ｒａｄ１は、水素原子、炭素原子数１〜２０の直鎖又は分岐のアルキル基、ハロゲン化アルキル基、又はＰ１１−Ｓ１１−を表し、該アルキル基中の−ＣＨ２−は、−Ｏ−、−ＯＣＯ−、又は−ＣＯＯ−が好ましく（ただし−Ｏ−は連続にはならない）、より好ましくは、水素原子、炭素原子数１〜１８の直鎖又は分岐のアルキル基、又はＰ１１−Ｓ１１−を表し、該アルキル基中の−ＣＨ２−は酸素原子が直接隣接しないように、−Ｏ−、−ＯＣＯ−を表す。
【０１６０】  Ａｂａｄ１は、上記重合基Ｐ１１−Ｓ１１−に置換されてもよい吸着基を表し、好ましくは、上記重合基Ｐ１１−Ｓ１１−に置換されてもよい上記一般式（Ｔ）で表される吸着基を表し、より好ましくは、Ｒａｌ２は一般式（Ｔ−１−１）〜（Ｔ−７−１）からなる群から選択される少なくとも１つであり、さらに好ましくは、一般式（Ｔ−１−１）、（Ｔ−２−１）、（Ｔ−５−１）、（Ｔ−６−１）からなる群から選択される少なくとも１つであり、よりさらに好ましくは、式（Ｔ−１−１．１）、（Ｔ−６−１．１）及び（Ｔ−５−１．１）からなる群から選択される少なくとも１つであり、  Ｐ１１−Ｓ１１−は、上記重合性基を表し、  Ｚａｄ１、Ｚａｄ２、Ａａｄ１、ｍａｄ１及び／又はＡａｄ２がそれぞれ複数存在する場合は、それぞれ互いに同一であっても異なっていてもよく、ただしＡａｄ１及びＡａｄ２の何れか一つは少なくとも一つのＰ１１−Ｓ１１−で置換されており、  ｍａｄ１は、１〜５の整数を表し、  ｍａｄ２は、１〜５の整数を表し、  Ｇａｄ１は、２価、３価、４価のいずれかの分岐構造、又は２価、３価、４価のいずれかの脂肪族又は芳香族の環構造を表し、  ｍａｄ３は、Ｇａｄ１の価数より１小さい整数を表す。）  一般式（ａｌ−３）；
【０１６１】
【化４０】
2019124153.tif 000041
【０１６２】  （上記一般式（ａｌ−３）中、Ｒａｌ３１は、炭素原子数１〜１５のアルキル基を表し、当該アルキル基において、１個又は隣接しない２個以上の−ＣＨ２−は、−Ｏ−、−Ｓ−、−ＣＨ＝ＣＨ−又はＣ≡Ｃ−で置換されてもよく、これらの基において、少なくとも１つの水素原子は、ハロゲン原子で置換されてもよく、  Ａａｌ３１及びＡａｌ３４はそれぞれ独立して、１，４−シクロへキシレン、１，４−フェニレン、ナフタレン−２，６−ジイル又はフェナントレン−２，７−ジイルを表し、これらの環において、少なくとも１つの水素原子は、ハロゲン原子、炭素原子数１から１２のアルキル基、炭素原子数２から１２のアルケニル基、炭素原子数１から１１のアルコキシ基、又は炭素原子数２から１１のアルケニルオキシ基で置換されてもよく、これらの基において、少なくとも１つの水素原子は、フッ素原子又は塩素原子で置換されてもよく、  Ｚａｌ３１は、単結合又は炭素原子数１〜１０のアルキレンを表し、当該アルキレン基において、１個又は隣接しない２個以上の−ＣＨ２−は、−Ｏ−、−Ｓ−、−ＣＨ＝ＣＨ−又はＣ≡Ｃ−で置換されてもよく、これらの基において、少なくとも１つの水素原子は、ハロゲン原子で置換されてもよく、  Ｓａｌ３１は、単結合又は炭素原子数１〜１０のアルキレン基を表し、当該アルキレン基において、１個又は隣接しない２個以上の−ＣＨ２−は、−Ｏ−、−Ｓ−、−ＣＨ＝ＣＨ−又はＣ≡Ｃ−で置換されてもよく、これらの基において、少なくとも１つの水素原子は、ハロゲン原子で置換されてもよく、  Ｋａｌ３１及びＫａｌ３２はそれぞれ独立して、水素原子、ハロゲン原子、炭素原子数１〜５のアルキル基、又は少なくとも１つの水素原子がハロゲン原子（例えばフッ素原子）で置換された炭素原子数１から５のアルキル基を表し、  ｎａｌ３１は０〜４で表される整数であり，  Ｒａｌ３２は、式（ａｌ３−１）又は式（ａｌ３−２）で表される基であり，
【０１６３】
【化４１】
2019124153.tif 000042
【０１６４】  式（ａｌ３−１）及び式（ａｌ３−２）において、  Ｓａｌ３２及びＳａｌ３３はそれぞれ独立して、単結合又は炭素原子数１から１０のアルキレン基であり、当該アルキレン基において、１個又は隣接しない２個以上の−ＣＨ２−は、−Ｏ−、−Ｓ−、−ＣＨ＝ＣＨ−又はＣ≡Ｃ−で置換されてもよく、これらの基において、少なくとも１つの水素原子は、ハロゲン原子で置換されてもよく、  Ｓａｌ３１は、＝ＣＨ−又は＝Ｎ−であり，  Ｘａｌ３１は、−ＯＨ、−ＮＨ２、−ＯＲ３、−Ｎ（Ｒ３）２、式（Ｘａｌ３１）、−ＣＯＯＨ、−ＳＨ、−Ｂ（ＯＨ）２、又は−Ｓｉ（Ｒ３）３で表される基であり、ここで、Ｒ３は、水素原子又は炭素原子数１〜１０のアルキル基であり、当該アルキル基において、１個又は隣接しない２個以上の−ＣＨ２−は、−Ｏ−、−Ｓ−、−ＣＨ＝ＣＨ−又はＣ≡Ｃ−で置換されてもよく、これらの基において、少なくとも１つの水素原子は、ハロゲン原子で置換されてもよく、式（Ｘａｌ３１）：
【０１６５】
【化４２】
2019124153.tif 000043
【０１６６】（ｎａｌ３２は、１〜５の整数ある。）  上記自発配向性モノマーにおいて、液晶層となじみにくい吸着基や重合性基などの極性部と、液晶層となじみやすいメソゲン基や屈曲基などの非極性部とは、分子内で偏在していることが好ましく、いわゆる液晶層に対して両親媒性を示すことが好ましい。そのため、本発明に係る自発配向性モノマーは、メソゲン基の一方の端部に液晶分子を配向させる屈曲基を有し、メソゲン基の他方の端部に重合性基及び吸着基を有する構造が好ましい。液晶層と基板との界面近傍では界面自由エネルギーが高くなるため、液晶層に対して親和性がある非極性部と、液晶層に対して親和性が低い極性部とを一分子内に有する物質が界面上に並ぶことにより、界面自由エネルギーを低下させると考えられる。
【０１６７】  本発明の液晶組成物における自発配向性モノマーの含有量の下限は、０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１質量％が好ましく、０．１２質量％が好ましく、０．１５質量％が好ましく、０．１７質量％が好ましく、０．２質量％が好ましく、０．２２質量％が好ましく、０．２５質量％が好ましく、０．２７質量％が好ましく、０．３質量％が好ましく、０．３２質量％が好ましく、０．３５質量％が好ましく、０．３７質量％が好ましく、０．４質量％が好ましく、０．４２質量％が好ましく、０．４５質量％が好ましく、０．５質量％が好ましく、０．５５質量％が好ましい。本発明の液晶組成物における一般式（Ｉ）で表される重合性モノマーの含有量の上限は、２．５質量％が好ましく、２．３質量％が好ましく、２．１質量％が好ましく、２質量％が好ましく、１．８質量％が好ましく、１．６質量％が好ましく、１．５質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましく、０．５質量％が好ましく、０．４５質量％が好ましく、０．４質量％が好ましい。
【０１６８】  本発明に係る自発配向性モノマーの特に好適な具体例は、以下の一般式（ａｌ−１−１）で表される化合物である。
【０１６９】
【化４３】
2019124153.tif 000044
【０１７０】（上記一般式（ａｌ−１−１）中、Ｒａｌ３は炭素原子数１〜１２の直鎖状のアルキル基を表し、当該アルキル基において、１個又は隣接しない２個以上の−ＣＨ２−は、−Ｏ−又は−ＣＨ＝ＣＨ−で置換されてもよく、  Ｌａｌ５、Ｌａｌ６、Ｌａｌ７及びＬａｌ８はそれぞれ独立して、水素原子、炭素原子数１〜１２個のアルキル基、ハロゲン原子又は上記Ｐ１１−Ｓ１１−を表し、当該アルキル基において、１個又は隣接しない２個以上の−ＣＨ２−は、−Ｏ−又は−ＣＨ＝ＣＨ−で置換されてもよく、  環Ａａｌ３は、１，４−シクロへキシレン又は１，４−フェニレンを表し、  Ｒａｌａ又はＲａｌｂはそれぞれ独立して、水素原子又は上記Ｐ１１−Ｓ１１−を表し、Ｒａｌａ又はＲａｌｂの少なくとも一つが上記Ｐ１１−Ｓ１１−を表し、  Ｚａｌ３は、単結合、−ＣＨ２−ＣＨ２−、−ＣＨ２−Ｏ−又はＯ−ＣＨ２−を表し、  Ｒａｌ４は、上記一般式（Ｔ）で表される吸着基を表し、  Ｐ１１３及びＰ１１４はそれぞれ独立して、０又は１を表す。）  上記一般式（ａｌ−１−１）において、Ｌａｌ７及びＬａｌ８の一方が、炭素原子数１〜５個のアルキル基を表すことが好ましい。
【０１７１】  上記一般式（ａｌ−１−１）において、Ｒａｌａ及びＲａｌｂは上記Ｐ１１−Ｓ１１−を表すことが好ましい。
【０１７２】  上記一般式（ａｌ−１−１）において、Ｒａｌ４は、上記一般式（Ｔ−１−１）〜（Ｔ−７−１）又は式（Ｔ−１−１．１）、（Ｔ−６−１．１）又は（Ｔ−５−１．１）が好ましい。
【０１７３】  上記一般式（ａｌ−１）で表される好ましい化合物としては、以下の式（ＡＬ−１．１）〜（ＡＬ−１．１８）で表される化合物が挙げられる。
【０１７４】  上記一般式（ａｌ−２）で表される好ましい化合物としては、以下の式（ＡＬ−２．１）〜（ＡＬ−２．４８）で表される化合物が挙げられる。
【０１７５】
【化４４】
2019124153.tif 000045
【０１７６】
【化４５】
2019124153.tif 000046
【０１７７】
【化４６】
2019124153.tif 000047
【０１７８】
【化４７】
2019124153.tif 000048
【０１７９】
【化４８】
2019124153.tif 000049
【０１８０】
【化４９】
2019124153.tif 000050
【０１８１】
【化５０】
2019124153.tif 000051
【０１８２】
【化５１】
2019124153.tif 000052
【０１８３】
【化５２】
2019124153.tif 000053
【０１８４】
【化５３】
2019124153.tif 000054
【０１８５】
【化５４】
2019124153.tif 000055
【０１８６】
【化５５】
2019124153.tif 000056
【０１８７】
【化５６】
2019124153.tif 000057
【０１８８】
【化５７】
2019124153.tif 000058
【０１８９】
【化５８】
2019124153.tif 000059
【０１９０】
【化５９】
2019124153.tif 000060
【０１９１】＜重合性モノマー＞  本発明に係る重合性モノマーは、上記自発配向性モノマーとは異なる化学構造式を備える以下の一般式（Ｉ）で表される化合物からなる群から選択される２種以上を液晶組成物に含まれる。
【０１９２】
【化６０】
2019124153.tif 000061
【０１９３】  （上記一般式（Ｉ）中、Ｒ１０１、Ｒ１０２、Ｒ１０３、Ｒ１０４、Ｒ１０５、Ｒ１０６、Ｒ１０７、Ｒ１０８、Ｒ１０９及びＲ１１０はそれぞれ独立して、Ｐ２１−Ｓ２１−、炭素原子数１から１８のアルキル基、炭素原子数１から１８のアルコキシ基、ハロゲン原子又は水素原子のいずれかを表し、上記Ｐ２１は、下記式（Ｐ−Ｉ）〜式（Ｐ−ＩＸ）で表されるいずれかの基であり、
【０１９４】
【化６１】
2019124153.tif 000062
【０１９５】  （式中、Ｒｐ１１及びＲｐ１２はそれぞれ独立して、水素原子、炭素原子数１〜５のアルキル基又は炭素原子数１〜５のハロゲン化アルキル基を表し、Ｗｐ１１は単結合、−Ｏ−、−ＣＯＯ−又はメチレン基を表し、ｔｐ１１は、０、１又は２を表す。）  上記Ｓ２１は、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、  ｎ１１は、０、１又は２を表し、  ｎ１２及びｎ１３はそれぞれ独立して、０又は１を表し、  ｎ１１＋ｎ１２＋ｎ１３＝１、２又は３を表し、  Ａ１１は、下記の基（ａ）、基（ｂ）及び基（ｃ）：（ａ）  １，４−シクロヘキシレン基（この基中に存在する１個の−ＣＨ２−又は隣接していない２個以上の−ＣＨ２−は−Ｏ−に置き換えられてもよい。）（ｂ）  １，４−フェニレン基（この基中に存在する１個の−ＣＨ＝又は隣接していない２個以上の−ＣＨ＝は−Ｎ＝に置き換えられてもよい。）及び（ｃ）  ナフタレン−２，６−ジイル基、２，７−フェナントレンジイル、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）からなる群より選ばれる基を表し、上記の基（ａ）、基（ｂ）及び基（ｃ）はそれぞれ独立して、炭素原子数１〜１２のアルキル基、炭素原子数１〜１２のアルコキシ基、ハロゲン、シアノ基、ニトロ基又はＰ２１−Ｓ２１−で置換されていても良く、  Ｌ１０及びＬ１１は、それぞれ独立して、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、ｚはそれぞれ独立して１〜４の整数を表す。）を表し、  Ｐ２１、Ｓ２１、Ｌ１１及びＡ１１が複数存在する場合は、それぞれ同一であっても異なっていても良い。）  本発明における液晶組成物中に２種以上の重合性モノマーを含有すると、組成物中に存在する重合性モノマーと自発配向性モノマーとの最初の重合過程により、液晶分子のチルト角を形成しうるポリマーのネットワークを構成しやすくなる。液晶組成物中には、それぞれ異なる化学構造を備えた、１種以上の自発配向性モノマーと、２種以上の重合性モノマーとの少なくとも３つのモノマーが存在する。これら３つのモノマーの重合反応性は異なるため、広範囲の反応条件に対応して重合反応のトリガーとなりうるモノマーが他のモノマーの反応を促進させることができると考えられる。より詳細には、ＵＶ照射による重合の場合、化学構造、特に光の吸収に最も影響を及ぼすメソゲン骨格や当該メソゲン骨格に結合する置換基が、これら３つとも異なるため、当該３つのモノマーのうち吸収波長が最も長いモノマーが他の２つ以上のモノマーの反応を促進させることができると考えられる。これにより、組成物中に存在する重合性モノマーと自発配向性モノマーとの最初の重合過程で液晶分子のチルト角を形成しうる大きさのポリマーのネットワークを構成しやすくなると考えられる。
【０１９６】  本発明に係る重合性モノマーは、上記自発配向性モノマーとは異なる化学構造式を備える上記一般式（Ｉ）で表される化合物からなる群から選択される２種〜４の重合性モノマーを含むことが好ましく、２〜３種がより好ましく、２種が特に好ましい。
【０１９７】  上記一般式（Ｉ）において、Ｒ１０１及びＲ１１０はそれぞれ独立して、Ｐ２１−Ｓ２１−であることが好ましい。上記Ｐ２１は、一般式（Ｐ−Ｉ）であることが好ましい。
【０１９８】  上記一般式（Ｉ）において、Ｓ２１は、単結合又は炭素原子数１〜８のアルキレン基を表すことが好ましく、該アルキレン基中の１つ又は２つ以上の−ＣＨ２−は、酸素原子が直接隣接しないように、−Ｏ−、−ＯＣＯ−又は−ＣＯＯ−で置換されてよく、単結合又は炭素原子数１〜５のアルキレン基を表すことがより好ましい。
【０１９９】  上記一般式（Ｉ）において、Ａ１１は、１，４−シクロヘキシレン基、１，４−フェニレン基、ナフタレン−２，６−ジイル基及び２，７−フェナントレンジイルからなる群より選ばれる基を表すことが好ましく、上記Ａ１１は、炭素原子数１〜５のアルキル基、炭素原子数１〜５のアルコキシ基又はフッ素原子で置換されていても良い。
【０２００】  上記一般式（Ｉ）において、Ｌ１０及びＬ１１はそれぞれ独立して、単結合、−ＯＣＨ２−、−ＣＨ２Ｏ−、−Ｃ２Ｈ４−、−ＯＣ２Ｈ４Ｏ−、−ＣＯＯ−又は−ＯＣＯ−を表すことが好ましく、Ｌ１０及びＬ１１は、単結合を表すことがより好ましい。
【０２０１】  重合性モノマーを２種含む場合、上記一般式（Ｉ）において、一般式（Ｉ）で表される重合性モノマーの一方が、ｎ１１が０であり、かつＲ１０２、Ｒ１０３、Ｒ１０４、Ｒ１０５、Ｒ１０６、Ｒ１０７、Ｒ１０８又はＲ１０９のいずれか一つが、炭素原子数１から１８のアルキル基であり、Ｒ１０１及びＲ１１０がそれぞれ独立して、Ｐ２１−Ｓ２１−であることが好ましい。
【０２０２】  本発明に係る一般式（Ｉ）で表される重合性モノマーは、具体的には、以下の一般式（ＲＭ−１）、一般式（ＲＭ−２）及び一般式（ＲＭ−３）で表される重合性モノマー群から選択される２種以上であることが好ましい。
【０２０３】
【化６２】
2019124153.tif 000063
【０２０４】（上記一般式（ＲＭ−１）及び一般式（ＲＭ−２）中、Ｒ１０１は、Ｐ３３−Ｓ３３−を表し、Ｒ１１０は、Ｐ４４−Ｓ４４−を表し、Ｐ３３及びＰ４４はそれぞれ独立して、上記式（Ｐ−Ｉ）から式（Ｐ−ＩＸ）のいずれかを表し、Ｓ３３及びＳ４４はそれぞれ独立して、単結合又は炭素数１〜１０のアルキレン基を表し、該アルキレン基中の１つ又は２つ以上の−ＣＨ２−は、酸素原子が直接隣接しないように、−Ｏ−、−ＯＣＯ−又はＣＯＯ−で置換されて良く、  Ｒ１０２、Ｒ１０４、Ｒ１０７及びＲ１０９はそれぞれ独立して、炭素原子数１から３のアルキル基、炭素原子数１から３のアルコキシ基、フッ素原子又は水素原子のいずれかを表し、  Ａ１１は、１，４−フェニレン基、１，４−シクロヘキシレン基、ナフタレン−２，６−ジイル基又は２，７−フェナントレンジイル基を表すが、当該Ａ１１は無置換であるか又は炭素原子数１から５のアルキル基、炭素原子数１から５のアルコキシ基又はハロゲン（フッ素原子、塩素原子）で置換されていても良く、  Ｌ１１は単結合、−ＯＣＨ２−、−ＣＨ２Ｏ−、−Ｃ２Ｈ４−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）Ｙ−ＣＯＯ−、−（ＣＨ２）Ｙ−ＯＣＯ−、−ＯＣＯ−（ＣＨ２）Ｙ−、−ＣＯＯ−（ＣＨ２）Ｙ−、−ＣＨ＝ＣＨ−、−ＣＦ２Ｏ−、−ＯＣＦ２−又はＣ≡Ｃ−（式中、Ｒａはそれぞれ独立的に、水素原子又は炭素原子数１から３のアルキル基を表し、前記式中、Ｙは１から４の整数を表す。）を表し、  Ｒ１０３、Ｒ１０５、Ｒ１０６及びＲ１０８はそれぞれ独立して、炭素原子数１から３のアルキル基、炭素原子数１から３のアルコキシ基、フッ素原子又は水素原子のいずれかを表す。）
【０２０５】
【化６３】
2019124153.tif 000064
【０２０６】（上記一般式（ＲＭ−３）中、ＸＭ１〜ＸＭ８は、それぞれ独立的に、水素原子又はフッ素原子を表し、  ＳＭ２及びＳＭ３はそれぞれ独立して、炭素原子数１〜１２のアルキレン基又は単結合を表し、該アルキレン基中の−ＣＨ２−は酸素原子同士が直接結合しないものとして酸素原子、−ＣＯＯ−、−ＯＣＯ−又はＯＣＯＯ−に置き換えられても良く、  ＲＭ２及びＲＭ３は上記の式（Ｐ−１）から式（Ｐ−１５）のいずれかを表す。）  本発明に係る液晶組成物において、吸収波長が長い重合性モノマーを少なくとも１種含むことが好ましい。当該吸収波長が長い重合性モノマーとしては、ビフェニル骨格を含み、（メタ）アクリル系の官能基を２つ以上有する構造が好ましく、当該ビフェニル骨格はハロゲン原子、アルキル基又はアルコキシ基で置換されてもよい。
【０２０７】  本発明に係る液晶組成物において、一般式（Ｉ）で表される重合性モノマーを２種以上有する好ましい態様としては、一般式（ＲＭ−２）で表される重合性モノマーが２種以上含む態様、一般式（ＲＭ−１）で表される重合性モノマーと一般式（ＲＭ−２）で表される重合性モノマーとを含む態様又は一般式（ＲＭ−２）で表される重合性モノマーと一般式（ＲＭ−３）で表される重合性モノマーとを含む態様の３つが挙げられる。
【０２０８】  一般に、ＰＳＡ工程や自発性配向剤や重合性モノマーを含む液晶組成物を用いる液晶表示素子は、１又は２回以上光照射することで液晶組成物中の自発性配向モノマーや重合性モノマーを硬化させてポリマーのネットワークを基板表面に形成し、当該ネットワークにより液晶分子のチルト角を制御するものである。その際、最初の光照射工程で、液晶分子のチルト角を制御できる大きさのポリマーのネットワークが形成されると、液晶表示素子における経時的なチルト角の変化量の低減や焼き付きの低減ができると考えられる。そのために、１種以上の自発性配向モノマーと、２種以上の重合性モノマーとを含む液晶組成物を用いることで、これら少なくとも３つのモノマーの光の吸収帯で重合が可能となるため、重合反応が起こりやすくなり、さらに当該少なくとも３つのモノマーのうち吸収波長が最も長いモノマーが重合トリガー（いわゆる開始剤の役割）として、他の２つ以上のモノマーの反応を促進させることができると考えられる。そのため、吸収波長が長い重合性モノマーを少なくとも１種含むことが好ましい。具体的には、上記の一般式（ＲＭ−２）で表される重合性モノマーが２種以上含む態様、一般式（ＲＭ−１）で表される重合性モノマーと一般式（ＲＭ−２）で表される重合性モノマーとを含む態様又は一般式（ＲＭ−２）で表される重合性モノマーと一般式（ＲＭ−３）で表される重合性モノマーとを含む態様が好ましい。
【０２０９】  一方、１種の自発性配向モノマーと、１種の重合性モノマーとを含む液晶組成物や自発性配向モノマーのみを含む液晶組成物の場合、最初の光照射工程で液晶分子のチルト角を制御できる大きさのポリマーのネットワークを形成させるためには、吸収波長が長い重合性モノマーを使用することになるが、吸収波長が長い重合性モノマーは芳香族環を多く含む構造になり液晶組成物に対する相溶性や低温安定性の観点などから所望の濃度を添加できない。また、反応性の低い重合性モノマーや自発配向性モノマーを用いると、ポリマーのネットワークを構成するドメインが疎になるため液晶分子に対するチルト角を制御できず、光照射工程を複数回行うことで、最初の光照射工程後に残存する重合性モノマーや自発配向性モノマーを硬化させてポリマーのネットワークを補強する方法では、チルト角の安定性が低いと考えられる。
【０２１０】  本発明に係る液晶組成物において、重合性モノマーを２種以上有するより好ましい態様としては、下記一般式（ＲＭ−２−１）で表される重合性モノマーが２種以上含む態様、下記一般式（ＲＭ−１−１）で表される重合性モノマーと下記一般式（ＲＭ−２−１）で表される重合性モノマーとを含む態様又は下記一般式（ＲＭ−２−１）で表される重合性モノマーと下記一般式（ＲＭ−３）で表される重合性モノマーとを含む態様の３つが挙げられる。
【０２１１】
【化６４】
2019124153.tif 000065
【０２１２】（上記一般式（ＲＭ−１−１）及び一般式（ＲＭ−２−１）中、ＰＲＭ１及びＰＲＭ２はそれぞれ独立して、上記式（Ｐ−Ｉ）から式（Ｐ−ＩＸ）のいずれかを表し、ＳｐＲＭ１及びＳｐＲＭ２はそれぞれ独立して、単結合又は炭素数１〜７のアルキレン基を表し、該アルキレン基中の１つ又は２つ以上の−ＣＨ２−は、酸素原子が直接隣接しないように、−Ｏ−、−ＯＣＯ−又はＣＯＯ−で置換されて良く、  Ｒ１０２〜Ｒ１０９はそれぞれ独立して、炭素原子数１から４のアルキル基、炭素原子数１から４のアルコキシ基、フッ素原子又は水素原子のいずれかを表し、  Ｒ１１１、Ｒ１１２、Ｒ１１３及びＲ１１４はそれぞれ独立して、炭素原子数１から３のアルキル基、炭素原子数１から３のアルコキシ基、フッ素原子又は水素原子のいずれかを表す。）  上記一般式（ＲＭ−１−１）において、ＳｐＲＭ１又はＳｐＲＭ２のいずれか一方が炭素数１〜７のアルキレン基を表し、他方が単結合を表すことが好ましい。
【０２１３】  上記一般式（ＲＭ−１−１）において、Ｒ１０２〜Ｒ１１４はのうち少なくとも一つは、炭素原子数１から４のアルキル基又はフッ素原子を有することが好ましく、Ｒ１１１〜Ｒ１１４はのうち少なくとも一つは、フッ素原子を有することが好ましい。
【０２１４】  上記一般式（ＲＭ−２−１）において、Ｒ１０２〜Ｒ１０９はのうち少なくとも一つは、炭素原子数１から４のアルキル基を有することが好ましい。＜液晶組成物＞  本発明に係る液晶組成物は液晶成分を含み、当該液晶成分としては、非重合性の液晶化合物を含む。
【０２１５】  本発明に係る液晶成分としての液晶化合物は、一般式（Ｌ）で表される化合物、一般式（Ｊ）で表される化合物、一般式（Ｎ−１）で表される化合物、一般式（Ｎ−２）で表される化合物及び一般式（Ｎ−３）で表される化合物からなる群から選択される１種又は２種以上を含むことが好ましい。液晶組成物全体として負の誘電率異方性を示す場合は、一般式（Ｌ）で表される化合物と、一般式（Ｎ−１）で表される化合物、一般式（Ｎ−２）で表される化合物及び一般式（Ｎ−３）で表される化合物からなる群から選択される１種又は２種以上の化合物とを含むことが好ましい。一方、液晶組成物全体として負の誘電率異方性を示す場合は、一般式（Ｌ）で表される化合物と、一般式（Ｊ）で表される化合物とを含むことが好ましい。
【０２１６】  本発明に係る液晶化合物は、第一の成分として、誘電的にほぼ中性の化合物（Δεの値が−２〜２）の一般式（Ｌ）で表される化合物を１種類又は２種類以上含有することが好ましい。
【０２１７】  前記一般式（Ｌ）で表される化合物は、以下の通りである。
【０２１８】
【化６５】
2019124153.tif 000066
【０２１９】（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、  ｎＬ１は０、１、２又は３を表し、  ＡＬ１、ＡＬ２及びＡＬ３はそれぞれ独立して（ａ）  １，４−シクロヘキシレン基（この基中に存在する１個の−ＣＨ２−又は隣接していない２個以上の−ＣＨ２−は−Ｏ−に置き換えられてもよい。）（ｂ）  １，４−フェニレン基（この基中に存在する１個の−ＣＨ＝又は隣接していない２個以上の−ＣＨ＝は−Ｎ＝に置き換えられてもよい。）及び（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）からなる群より選ばれる基を表し、上記の基（ａ）、基（ｂ）及び基（ｃ）はそれぞれ独立してシアノ基、フッ素原子又は塩素原子で置換されていても良く、  ＺＬ１及びＺＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、  ｎＬ１が２又は３であってＡＬ２が複数存在する場合は、それらは同一であっても異なっていても良く、ｎＬ１が２又は３であってＺＬ２が複数存在する場合は、それらは同一であっても異なっていても良い。）  本発明に係る液晶組成物は非重合性液晶化合物を含み、当該非重合性液晶化合物は、第二の成分として、誘電的に正の化合物（Δεが２より大きい。）の一般式（Ｊ）で表される化合物及び／又は誘電的に負の化合物（Δεの符号が負で、その絶対値が２より大きい。）の一般式（Ｎ−１）〜（Ｎ〜３）で表される化合物を１種類又は２種類以上含有することが好ましい。
【０２２０】  前記誘電的に正の化合物（Δεが２より大きい。）の一般式（Ｊ）で表される化合物は、以下の通りである。
【０２２１】
【化６６】
2019124153.tif 000067
【０２２２】（式中、ＲＪ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、  ｎＪ１は、０、１、２、３又は４を表し、  ＡＪ１、ＡＪ２及びＡＪ３は、それぞれ独立して、（ａ）  １，４−シクロヘキシレン基（この基中に存在する１個の−ＣＨ２−又は隣接していない２個以上の−ＣＨ２−は−Ｏ−に置き換えられてもよい。）（ｂ）  １，４−フェニレン基（この基中に存在する１個の−ＣＨ＝又は隣接していない２個以上の−ＣＨ＝は−Ｎ＝に置き換えられてもよい。）及び（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）からなる群より選ばれる基を表し、上記の基（ａ）、基（ｂ）及び基（ｃ）はそれぞれ独立してシアノ基、フッ素原子、塩素原子、メチル基、トリフルオロメチル基又はトリフルオロメトキシ基で置換されていても良く、  ＺＪ１及びＺＪ２は、それぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、  ｎＪ１が２、３又は４であってＡＪ２が複数存在する場合は、それらは同一であっても異なっていても良く、ｎＪ１が２、３又は４であってＺＪ１が複数存在する場合は、それらは同一であっても異なっていても良く、  ＸＪ１は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）  上記誘電的に負の化合物（Δεの符号が負で、その絶対値が２より大きい。）の一般式（Ｎ−１）〜（Ｎ−３）で表される化合物からなる群から選択される１種又は２種以上は、以下の通りである。
【０２２３】
【化６７】
2019124153.tif 000068
【０２２４】（上記式中、ＲＮ１１、ＲＮ１２、ＲＮ２１、ＲＮ２２、ＲＮ３１及びＲＮ３２は、それぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、  ＡＮ１１、ＡＮ１２、ＡＮ２１、ＡＮ２２、ＡＮ３１及びＡＮ３２は、それぞれ独立して、（ａ）  １，４−シクロヘキシレン基（この基中に存在する１個の−ＣＨ２−又は隣接していない２個以上の−ＣＨ２−は−Ｏ−に置き換えられてもよい。）（ｂ）  １，４−フェニレン基（この基中に存在する１個の−ＣＨ＝又は隣接していない２個以上の−ＣＨ＝は−Ｎ＝に置き換えられてもよい。）（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）及び（ｄ）  １，４−シクロヘキセニレン基からなる群より選ばれる基を表し、上記の基（ａ）、基（ｂ）、基（ｃ）及び基（ｄ）はそれぞれ独立して、シアノ基、フッ素原子又は塩素原子で置換されていても良く、  ＺＮ１１、ＺＮ１２、ＺＮ２１、ＺＮ２２、ＺＮ３１及びＺＮ３２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、  ＸＮ２１は水素原子又はフッ素原子を表し、  ＴＮ３１は−ＣＨ２−又は酸素原子を表し、  ｎＮ１１、ｎＮ１２、ｎＮ２１、ｎＮ２２、ｎＮ３１及びｎＮ３２はそれぞれ独立して０〜３の整数を表すが、ｎＮ１１＋ｎＮ１２、ｎＮ２１＋ｎＮ２２及びｎＮ３１＋ｎＮ３２はそれぞれ独立して１、２又は３であり、ＡＮ１１〜ＡＮ３２、ＺＮ１１〜ＺＮ３２が複数存在する場合は、それらは同一であっても異なっていても良い。）  上記一般式（Ｌ）で表される化合物は、以下の式（Ｌ−１）〜（Ｌ−１３）で表される化合物であることが好ましい。
【０２２５】
【化６８】
2019124153.tif 000069
【０２２６】（式中、ＲＬ１及びＲＬ２はそれぞれ独立して、一般式（Ｌ）と同じ意味を表し、ＡＬ１及びＡＬ７はそれぞれ独立して、一般式（Ｌ）と同じ意味を表すが、ＡＬ１及びＡＬ２上の水素原子はそれぞれ独立してフッ素原子によって置換されていてもよく、ＺＬ１は一般式（Ｌ）におけるＺＬ２と同じ意味を表し、ＸＬ１及びＸＬ２はそれぞれ独立してフッ素原子又は水素原子を表す。）  一般式（Ｊ）で表される化合物としては一般式（Ｍ）で表される化合物及び一般式（Ｋ）で表される化合物が好ましい。
【０２２７】  ここで、先ず一般式（Ｍ）で表される化合物は、下記の構造のものが挙げられる。
【０２２８】
【化６９】
2019124153.tif 000070
【０２２９】（式中、ＲＭ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、  ｎＭ１は、０、１、２、３又は４を表し、  ＡＭ１及びＡＭ２はそれぞれ独立して、（ａ）  １，４−シクロヘキシレン基（この基中に存在する１個の−ＣＨ２−又は隣接していない２個以上の−ＣＨ２−は−Ｏ−又は−Ｓ−に置き換えられてもよい。）及び（ｂ）  １，４−フェニレン基（この基中に存在する１個の−ＣＨ＝又は隣接していない２個以上の−ＣＨ＝は−Ｎ＝に置き換えられてもよい。）からなる群より選ばれる基を表し、上記の基（ａ）及び基（ｂ）上の水素原子はそれぞれ独立してシアノ基、フッ素原子又は塩素原子で置換されていても良く、  ＺＭ１及びＺＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、  ｎＭ１が２、３又は４であってＡＭ２が複数存在する場合は、それらは同一であっても異なっていても良く、ｎＭ１が２、３又は４であってＺＭ１が複数存在する場合は、それらは同一であっても異なっていても良く、  ＸＭ１及びＸＭ３はそれぞれ独立して水素原子、塩素原子又はフッ素原子を表し、  ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。
【０２３０】  一般式（Ｍ）中、ＲＭ１は、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【０２３１】  信頼性を重視する場合にはＲＭ１はアルキル基であることが好ましく、粘性の低下を重視する場合にはアルケニル基であることが好ましい。
【０２３２】  また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０２３３】  アルケニル基としては、式（Ｒ１）から式（Ｒ５）のいずれかで表される基から選ばれることが好ましい。（各式中の黒点はアルケニル基が結合している環構造中の炭素原子を表す。）
【０２３４】
【化７０】
2019124153.tif 000071
【０２３５】  ＡＭ１及びＡＭ２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０２３６】
【化７１】
2019124153.tif 000072
【０２３７】下記の構造を表すことがより好ましい。
【０２３８】
【化７２】
2019124153.tif 000073
【０２３９】  ＺＭ１及びＺＭ２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＦ２Ｏ−、−ＣＨ２ＣＨ２−又は単結合が更に好ましく、−ＣＦ２Ｏ−又は単結合が特に好ましい。
【０２４０】  ｎＭ１は、０、１、２又は３が好ましく、０、１又は２が好ましく、Δεの改善に重点を置く場合には０又は１が好ましく、ＴＮＩを重視する場合には１又は２が好ましい。
【０２４１】  組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類である。またさらに、本発明の別の実施形態では４種類であり、５種類であり、６種類であり、７種類以上である。
【０２４２】  本発明の組成物において、一般式（Ｍ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２４３】  本発明の液晶組成物の総量に対しての式（Ｍ）で表される化合物の好ましい含有量の下限値は、１質量％であり、１０質量％であり、２０質量％であり、３０質量％であり、４０質量％であり、５０質量％であり、５５質量％であり、６０質量％であり、６５質量％であり、７０質量％であり、７５質量％であり、８０質量％である。好ましい含有量の上限値は、本発明の液晶組成物の総量に対して、例えば本発明の一つの形態では９５質量％であり、８５質量％であり、７５質量％であり、６５質量％であり、５５質量％であり、４５質量％であり、３５質量％であり、２５質量％である。
【０２４４】  本発明の組成物の粘度を低く保ち、応答速度が速い組成物が必要な場合は上記の下限値を低めに、上限値を低めにすることが好ましい。さらに、本発明の組成物のＴＮＩを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２４５】  次に、一般式（Ｋ）で表される化合物は、以下の化学構造を有するものである。
【０２４６】
【化７３】
2019124153.tif 000074
【０２４７】（式中、ＲＫ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、  ｎＫ１は、０、１、２、３又は４を表し、  ＡＫ１及びＡＫ２はそれぞれ独立して、（ａ）  １，４−シクロヘキシレン基（この基中に存在する１個の−ＣＨ２−又は隣接していない２個以上の−ＣＨ２−は−Ｏ−又は−Ｓ−に置き換えられてもよい。）及び（ｂ）  １，４−フェニレン基（この基中に存在する１個の−ＣＨ＝又は隣接していない２個以上の−ＣＨ＝は−Ｎ＝に置き換えられてもよい。）からなる群より選ばれる基を表し、上記の基（ａ）及び基（ｂ）上の水素原子はそれぞれ独立してシアノ基、フッ素原子又は塩素原子で置換されていても良く、  ＺＫ１及びＺＫ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、  ｎＫ１が２、３又は４であってＡＫ２が複数存在する場合は、それらは同一であっても異なっていても良く、ｎＫ１が２、３又は４であってＺＫ１が複数存在する場合は、それらは同一であっても異なっていても良く、  ＸＫ１及びＸＫ３はそれぞれ独立して水素原子、塩素原子又はフッ素原子を表し、  ＸＫ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）  一般式（Ｋ）中、ＲＫ１は、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【０２４８】  信頼性を重視する場合にはＲＫ１はアルキル基であることが好ましく、粘性の低下を重視する場合にはアルケニル基であることが好ましい。
【０２４９】  また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０２５０】  アルケニル基としては、式（Ｒ１）から式（Ｒ５）のいずれかで表される基から選ばれることが好ましい。（各式中の黒点はアルケニル基が結合している環構造中の炭素原子を表す。）
【０２５１】
【化７４】
2019124153.tif 000075
【０２５２】  ＡＫ１及びＡＫ２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０２５３】
【化７５】
2019124153.tif 000076
【０２５４】下記の構造を表すことがより好ましい。
【０２５５】
【化７６】
2019124153.tif 000077
【０２５６】  ＺＫ１及びＺＫ２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＦ２Ｏ−、−ＣＨ２ＣＨ２−又は単結合が更に好ましく、−ＣＦ２Ｏ−又は単結合が特に好ましい。
【０２５７】  ｎＫ１は、０、１、２又は３が好ましく、０、１又は２が好ましく、Δεの改善に重点を置く場合には０又は１が好ましく、ＴＮＩを重視する場合には１又は２が好ましい。
【０２５８】  組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類であり、２種類であり、３種類である。またさらに、本発明の別の実施形態では４種類であり、５種類であり、６種類であり、７種類以上である。
【０２５９】  本発明の組成物において、一般式（Ｋ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２６０】  本発明の液晶組成物の総量に対しての一般式（Ｋ）で表される化合物の好ましい含有量の下限値は、１質量％であり、１０質量％であり、２０質量％であり、３０質量％であり、４０質量％であり、５０質量％であり、５５質量％であり、６０質量％であり、６５質量％であり、７０質量％であり、７５質量％であり、８０質量％である。好ましい含有量の上限値は、本発明の組成物の総量に対して、例えば本発明の一つの形態では９５質量％であり、８５質量％であり、７５質量％であり、６５質量％であり、５５質量％であり、４５質量％であり、３５質量％であり、２５質量％である。
【０２６１】  本発明の液晶組成物の粘度を低く保ち、応答速度が速い組成物が必要な場合は上記の下限値を低めに、上限値を低めにすることが好ましい。さらに、本発明の液晶組成物のＴＮＩを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２６２】  上記一般式（Ｊ）で表される化合物は、以下の式（Ｍ−１）〜（Ｍ−１８）で表される化合物であることが好ましい。
【０２６３】
【化７７】
2019124153.tif 000078
【０２６４】
【化７８】
2019124153.tif 000079
【０２６５】（上記式中、ＸＭ１１〜ＸＭ１８６はそれぞれ独立して、水素原子又はフッ素原子を表し、ＲＪ１〜ＲＪ１８１はそれぞれ独立し、炭素原子数１〜５のアルキル基、炭素原子数２〜５のアルケニル基又は炭素原子数１〜４のアルコキシ基を表し、ＸＪ１１〜ＸＪ１８１ははフッ素原子、塩素原子又はＯＣＦ３を表し、ＡＭ８１及びＡＭ８２はそれぞれ独立して、１，４−シクロヘキシレン基、１，４−フェニレン基又は
【０２６６】
【化７９】
2019124153.tif 000080
【０２６７】を表すが、１，４−フェニレン基上の水素原子はフッ素原子によって置換されていてもよく、ＷＭ１０１〜ＷＭ１７２はそれぞれ独立して、−ＣＨ２−又は−Ｏ−を表す。）  本発明に係る一般式（Ｎ−１）で表される化合物として、下記の一般式（Ｎ−１ａ）〜（Ｎ−１ｇ）で表される化合物群を挙げることができる。
【０２６８】
【化８０】
2019124153.tif 000081
【０２６９】（式中、ＲＮ１１及びＲＮ１２は一般式（Ｎ−１）におけるＲＮ１１及びＲＮ１２と同じ意味を表し、ｎＮａ１２は０又は１を表し、ｎＮｂ１１は１又は２を表し、ｎＮｃ１１は０又は１を表し、ｎＮｄ１１は１又は２を表し、ｎＮｅ１１は１又は２を表し、ｎＮｆ１２は１又は２を表し、ｎＮｇ１１は１又は２を表し、ＡＮｅ１１はトランス−１，４−シクロへキシレン基又は１，４−フェニレン基を表し、ＡＮｇ１１はトランス−１，４−シクロへキシレン基、１，４−シクロヘキセニレン基又は１，４−フェニレン基を表すが、ｎＮｇ１１が１の場合、ＡＮｇ１１は１，４−シクロヘキセニレン基を表し、ｎＮｇ１１が２の場合、少なくとも１つのＡＮｇ１１は１，４−シクロヘキセニレン基を表し、ＺＮｅ１１は単結合又はエチレン基を表すが、ｎＮｅ１１が１の場合、ＺＮｅ１１はエチレン基を表す。ｎＮｅ１１が２の場合、少なくとも１つのＺＮｅ１１はエチレン基を表す。）  本発明に係る一般式（Ｎ−２）で表される化合物は、以下の一般式（Ｎ−２−１）〜（Ｎ−２−３）で表される化合物群から選ばれる化合物であることが好ましい。
【０２７０】
【化８１】
2019124153.tif 000082
【０２７１】（式中、ＲＮ２１１及びＲＮ２１２はそれぞれ独立して、一般式（Ｎ−２）におけるＲＮ２１及びＲＮ２２と同じ意味を表す。）
【０２７２】
【化８２】
2019124153.tif 000083
【０２７３】（式中、ＲＮ２２１及びＲＮ２２２はそれぞれ独立して、一般式（Ｎ−２）におけるＲＮ２１及びＲＮ２２と同じ意味を表す。）
【０２７４】
【化８３】
2019124153.tif 000084
【０２７５】（式中、ＲＮ２３１及びＲＮ２３２はそれぞれ独立して、一般式（Ｎ−２）におけるＲＮ２１及びＲＮ２２と同じ意味を表す。）  一般式（Ｎ−３）で表される化合物は一般式（Ｎ−３−２）で表される化合物群から選ばれる化合物であることが好ましい。
【０２７６】
【化８４】
2019124153.tif 000085
【０２７７】（式中、ＲＮ３２１及びＲＮ３２２はそれぞれ独立して、一般式（Ｎ−３）におけるＲＮ３１及びＲＮ３２と同じ意味を表す。）  本発明に係る重合性モノマーを含有する液晶組成物全体が正の誘電率異方性を示す場合、一般式（Ｉ）で表される重合性モノマーと、一般式（Ｊ）で表される化合物から選ばれる化合物を１種類又は２種類以上と、一般式（Ｌ）で表される化合物と、を含むことが好ましい。
【０２７８】  本発明に係る重合性モノマーを含有する液晶組成物全体のうち、一般式（Ｉ）、一般式（Ｊ）及び一般式（Ｌ）で表される化合物のみから構成される成分の占める割合の上限値は、１００質量％、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％、８４質量％であることが好ましい。
【０２７９】  また、本発明に係る重合性モノマー含有液晶組成物全体のうち、一般式（Ｉ）、一般式（Ｊ）及び一般式（Ｌ）で表される化合物のみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％、９９質量％であることが好ましい。
【０２８０】  本発明に係る重合性モノマー含有液晶組成物全体が負の誘電率異方性を示す場合、一般式（Ｉ）で表される重合性モノマーと、一般式（Ｎ−１）で表される化合物から選ばれる化合物を１種類又は２種類以上と、一般式（Ｌ）で表される化合物と、を含むことが好ましい。
【０２８１】  本発明に係る重合性モノマー含有液晶組成物全体のうち、一般式（Ｉ）、一般式（Ｎ−１）、及び一般式（Ｌ）で表される化合物のみから構成される成分の占める割合の上限値は、１００質量％、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％、８４質量％であることが好ましい。
【０２８２】  本発明に係る液晶組成物が負の液晶組成物の場合は、２０℃における誘電率異方性（Δε）が−２．０から−８．０であるが、−２．１から−６．２が好ましく、−２．２から−５．３がより好ましく、−２．５から−５．０がさらに好ましい。−２．７から−４．８が特に好ましい。
【０２８３】  本発明に係る液晶組成物が正の液晶組成物の場合は、２０℃における誘電率異方性（Δε）が１．５から２０であるが、１．５から１８．０が好ましく、１．５から１５．０がより好ましく、１．５から１１がさらに好ましく、１．５から８が特に好ましい。
【０２８４】  本発明に係る液晶組成物は、２０℃における屈折率異方性（Δｎ）が０．０８から０．１４であるが、０．０９から０．１３がより好ましく、０．０９から０．１２が特に好ましい。更に詳述すると、薄いセルギャップに対応する場合は０．１０から０．１３であることが好ましく、厚いセルギャップに対応する場合は０．０８から０．１１であることが好ましい。
【０２８５】  本発明に係る液晶組成物は、２０℃における粘度（η）が１０から５０ｍＰａ・ｓであるが、１０から４５ｍＰａ・ｓであることが好ましく、１０から４０ｍＰａ・ｓであることが好ましく、１０から３５ｍＰａ・ｓであることが好ましく、１０から３０ｍＰａ・ｓであることが好ましく、１０から２５ｍＰａ・ｓであることが更に好ましく、１０から２２ｍＰａ・ｓであることが特に好ましい。
【０２８６】  本発明に係る液晶組成物は、２０℃における回転粘性（γ１）が５０から１６０ｍＰａ・ｓであるが、５５から１６０ｍＰａ・ｓであることが好ましく、６０から１６０ｍＰａ・ｓであることが好ましく、６０から１５０ｍＰａ・ｓであることが好ましく、６０から１４０ｍＰａ・ｓであることが好ましく、６０から１３０ｍＰａ・ｓであることが好ましく、６０から１２５ｍＰａ・ｓであることが好ましい。
【０２８７】  本発明に係る液晶組成物は、ネマチック相−等方性液体相転移温度（Ｔｎｉ）が６０℃から１２０℃であるが、７０℃から１００℃がより好ましく、７０℃から８５℃が特に好ましい。
【０２８８】  本発明の重合性モノマー含有液晶組成物を用いた液晶表示素子は、高速応答という顕著な特徴を有しており、加えて、チルト角が十分に得られ、未反応の重合性モノマーがないか、問題にならないほど少なく、電圧保持率（ＶＨＲ）が高いため、配向不良や表示不良といった不具合がないか、十分に抑制されている。また、チルト角及び重合性モノマーの残留量を容易に制御できるため、製造のためのエネルギーコストの最適化及び削減が容易であるため、生産効率の向上と安定した量産に最適である。
【０２８９】  本発明の重合性モノマー含有液晶組成物を用いた液晶表示素子は、特に、アクティブマトリックス駆動用液晶表示素子に有用であり、ＰＳＡモード、ＰＳＶＡモード、ＶＡモード、ＰＳ−ＩＰＳモード又はＰＳ−ＦＦＳモード用液晶表示素子に用いることができる。
【実施例】
【０２９０】  以下に実施例を挙げて本発明を更に詳述するが、本発明はこれらの実施例に限定されるものではない。また、以下の実施例及び比較例の組成物における「％」は「質量％」を意味する。実施例において化合物の記載について以下の略号を用いる。【０２９１】  実施例中、測定した特性は以下の通りである。【０２９２】  Ｔｎｉ  ：ネマチック相−等方性液体相転移温度（℃）  Δｎ  ：２０℃における屈折率異方性  η    ：２０℃における粘度（ｍＰａ・ｓ）  γ１  ：２０℃における回転粘性（ｍＰａ・ｓ）  Δε  ：２０℃における誘電率異方性  Ｋ３３  ：２０℃における弾性定数Ｋ３３（ｐＮ）  ＜環構造＞【０２９３】
【化８５】
2019124153.tif 000086
【０２９４】  ＜側鎖構造＞【０２９５】
【表１】
2019124153.tif 000087
【０２９６】  （ただし、表中のｎは自然数である。）  ＜連結構造＞【０２９７】
【表２】
2019124153.tif 000088
【０２９８】  （ただし、表中のｎは自然数である。）  本実施例及び比較例における「低温保存性」、「垂直配向性」、「プレチルト角形成」及び「応答特性」の評価は以下の方法で行った。【０２９９】  （低温保存性の評価試験）  液晶組成物をメンブレンフィルター（Ａｇｉｌｅｎｔ  Ｔｅｃｈｎｏｌｏｇｉｅｓ社製、ＰＴＦＥ  １３ｍ−０．２μｍ）にてろ過を行い、真空減圧条件にて１５分間静置し溶存空気の除去を行った。これをアセトンにて洗浄し十分に乾燥させたバイアル瓶に０．５ｇ秤量し、−２５℃の環境下に１０日間静置した。その後、目視にて析出の有無を観察し、以下の２段階で判定した。【０３００】  Ａ：析出が確認できない。【０３０１】  Ｂ：1週間後に析出する。【０３０２】  Ｃ：析出が確認できる。【０３０３】  （垂直配向性の評価試験）  絶縁層上にパターン化された透明な共通電極からなる透明電極層を有し、カラーフィルター層を具備した配向膜を有さない第一の基板（共通電極基板）と、アクティブ素子により駆動される透明画素電極を有する画素電極層を有する配向膜を有さない第二の基板（画素電極基板）とを作製した。第一の基板上に液晶組成物を滴下し、第二の基板上で挟持し、シール材を常圧で１１０℃２時間の条件で硬化させ、セルギャップ３．２μｍの液晶セルを得た。このときの垂直配向性及び滴下痕などの配向ムラを、偏光顕微鏡を用いて観察し、以下の５段階で評価した。Ｓ：特に優れて均一に垂直配向Ａ：全面に渡り、均一に垂直配向  Ｂ：ごく僅かに配向欠陥が有るも許容できるレベル  Ｃ：配向欠陥が有り許容できないレベル  Ｄ：配向不良がかなり劣悪  （液晶焼き付き評価方法（プレチルト角の経時変化））  まず、垂直配向を誘起するポリイミド配向膜をＩＴＯ付き基板に塗布した後、前記ポリイミド配向膜をラビング処理したＩＴＯ付き基板を含む液晶セル（セルギャップ３．５μｍ）間に、真空注入法で注入した。その後、液晶組成物を注入した液晶セルに周波数１００Ｈｚで電圧を１０Ｖ印加した状態で高圧水銀灯を用い、３２５ｎｍ以下の紫外線をカットするフィルターを介して紫外線を照射した。このとき、中心波長３６５ｎｍの条件で測定した照度が１００ｍＷ／ｃｍ２になるように調整し、積算光量１０Ｊ／ｃｍ２の紫外線を照射した。前記の紫外線照射条件を照射条件１とした。この照射条件１により液晶セル中の液晶分子にプレチルト角が付与される。ここでは、垂直配向性の有無にかかわらずプレチルト形成について評価するためポリイミド配向膜付きのセルにて評価を行っているが、十分垂直配向性の高いモノマーを用いた場合、ポリイミド配向膜なしのセルで同じ評価を行っても同様の結果が得られることを確認している。【０３０４】  次に、蛍光ＵＶランプを用いて、中心波長３１３ｎｍの条件で測定した照度が３ｍＷ／ｃｍ２になるように調整し、積算光量２０Ｊ／ｃｍ２の紫外線を更に照射し、液晶表示素子を得た。前記の紫外線照射条件を照射条件２とした。照射条件２により、照射条件１で未反応の液晶セル中の重合性モノマーの残留量を低減させる。【０３０５】  紫外線照射後、プレチルト角の変化による表示不良（焼き付き）評価を行った。まず、液晶表示素子のプレチルト角を測定し、プレチルト角（初期）��した。この液晶表示素子に周波数１００Ｈｚで電圧を矩形波３０Ｖ印加しながらバックライトを１０時間照射した。その後、プレチルト角を測定し、プレチルト角（試験後）とした。測定したプレチルト角（初期）からプレチルト角（試験後）を引いた値をプレチルト角変化量（＝プレチルト角変化の絶対値）［°］とした。プレチルト角は、シンテック製ＯＰＴＩＰＲＯを用いて測定した。なお、３０Ｖの電圧の大きさは通常の駆動電圧の数倍大きく、加速試験となっている。【０３０６】  プレチルト角変化量は、０［°］に近いほどプレチルト角の変化による表示不良が発生する可能性がより低くなる。【０３０７】  上記測定したプレチルト角変化量を以下の４段階に分けた。Ｓ：０．１°以内（ほとんど表示不良が生じない）Ａ：０．１°以上０．３以内（表示不良が生じにくい）  Ｂ：０．３°以上０．５°以内（かなり表示不良が生じる）  Ｃ：０．５°以上（表示不良が生じ許容できないレベル）  （応答特性の評価試験）  上記（プレチルト角形成の評価試験）にて使用したセルギャップ３．２μｍのセルに、さらに、東芝ライテック社製のＵＶ蛍光ランプを６０分間照射した（３１３ｎｍにおける照度１．７ｍＷ／ｃｍ２）。これにより得られたセルに対して、応答速度を測定した。応答速度は、６ＶにおけるＶｏｆｆを、２５℃の温度条件で、ＡＵＴＲＯＮＩＣ−ＭＥＬＣＨＥＲＳ社のＤＭＳ７０３を用いて測定した。【０３０８】  （液晶組成物の調製と評価結果）  下記に示すとおりの化合物と混合比率で液晶組成物を調製し、その組成物をＬＣ−１とした。以下に液晶組成物の構成とその物性値の結果を示した。【０３０９】  ＬＣ−１のネマチック相−等方性液体相転移温度（ＴＮＩ）は７５℃、固体相−ネマチック相転移温度（ＴＣＮ）は−３３℃、屈折率異方性（Δｎ）は０．１１、誘電率異方性（Δε）は−２．８、回転粘性（γ１）は９８ｍＰａ・ｓであった。なお、屈折率異方性（Δｎ）、誘電率異方性（Δε）、及び回転粘性（γ１）は、いずれも２５℃における測定結果である（以下、同様）。【０３１０】
【表３】
2019124153.tif 000089
【０３１１】  （比較例１〜８）  ＬＣ−１を１００質量部としたときに、下記の自発配向性モノマー（Ｐ−１）を１．０質量部、式（ＲＭ−１）で表される化合物を０．３質量部添加した重合性モノマーを含有する液晶組成物を比較例１とした。【０３１２】  液晶組成物ＬＣ−１を１００質量部に対して、自発配向性モノマー（Ｐ−１）を１．０質量部、式（ＲＭ−２）で表される化合物を０．３質量部添加した重合性モノマーを含有する液晶組成物を比較例２とした。【０３１３】  液晶組成物ＬＣ−１を１００質量部に対して、自発配向性モノマー（Ｐ−１）を１．０質量部、式（ＲＭ−３）で表される化合物を０．３質量部添加した重合性モノマーを含有する液晶組成物を比較例３とした。【０３１４】  液晶組成物ＬＣ−１を１００質量部に対して、自発配向性モノマー（Ｐ−１）を１．０質量部、式（ＲＭ−４）で表される化合物を０．３質量部添加した重合性モノマーを含有する液晶組成物を比較例４とした。【０３１５】  液晶組成物ＬＣ−１を１００質量部に対して、自発配向性モノマー（Ｐ−１）を０．５質量部、式（ＲＭ−２）で表される化合物を０．３質量部添加した重合性モノマーを含有する液晶組成物を比較例５とした。【０３１６】  液晶組成物ＬＣ−１を１００質量部に対して、自発配向性モノマー（Ｐ−１）を０．５質量部、式（ＲＭ−１）で表される化合物を０．６質量部添加した重合性モノマーを含有する液晶組成物を比較例６とした。【０３１７】  液晶組成物ＬＣ−１を１００質量部に対して、自発配向性モノマー（Ｐ−１）を１．０質量部、式（ＲＭ−１）で表される化合物を０．６質量部添加した重合性モノマーを含有する液晶組成物を比較例７とした。【０３１８】  液晶組成物ＬＣ−１を１００質量部に対して、自発配向性モノマー（Ｐ−１）を１．０質量部、式（ＲＭ−３）で表される化合物を０．６質量部添加した重合性モノマーを含有する液晶組成物を比較例８とした。【０３１９】  （実施例1〜９５）  下記に示す自発配向性モノマー（Ｐ−１）から（Ｐ−４１）及び重合性モノマー（ＲＭ−１）から（ＲＭ−１６）をそれぞれ下記表に示す添加量でＬＣ−１に添加した以外は、比較例１と同様にして液晶組成物を調製した。【０３２０】  以下、本実施例で使用した自発配向性モノマー及び重合性モノマーの化学構造を示す。以下の構造式中、「Ｍｅ」はメチル基を表す。【０３２１】
【化８６】
2019124153.tif 000090
【０３２２】
【化８７】
2019124153.tif 000091
【０３２３】
【化８８】
2019124153.tif 000092
【０３２４】
【化８９】
2019124153.tif 000093
【０３２５】
【化９０】
2019124153.tif 000094
【０３２６】
【化９１】
2019124153.tif 000095
【０３２７】
【化９２】
2019124153.tif 000096
【０３２８】
【化９３】
2019124153.tif 000097
【０３２９】
【化９４】
2019124153.tif 000098
【０３３０】
【化９５】
2019124153.tif 000099
【０３３１】
【化９６】
2019124153.tif 000100
【０３３２】
【化９７】
2019124153.tif 000101
【０３３３】
【化９８】
2019124153.tif 000102
【０３３４】
【化９９】
2019124153.tif 000103
【０３３５】
【化１００】
2019124153.tif 000104
【０３３６】
【化１０１】
2019124153.tif 000105
【０３３７】
【化１０２】
2019124153.tif 000106
【０３３８】
【化１０３】
2019124153.tif 000107
【０３３９】
【表４】
2019124153.tif 000108
【０３４０】
【表５】
2019124153.tif 000109
【０３４１】
【表６】
2019124153.tif 000110
【０３４２】
【表７】
2019124153.tif 000111
【０３４３】
【表８】
2019124153.tif 000112
【０３４４】
【表９】
2019124153.tif 000113
【０３４５】
【表１０】
2019124153.tif 000114
【０３４６】  実施例１〜９５の低温保存性について、長鎖アルキル基を置換基に有する重合性モノマー（例えば、ＲＭ−９〜ＲＭ−１１）において１週間程度経つと析出が生じ始める。そのほか短鎖アルキルもしくはアルコキシ基を置換基に有する重合性モノマー（例えば、ＲＭ−３〜ＲＭ−７、ＲＭ−１２〜ＲＭ−１４）においては溶解性がよく、低温保存性は良好であった。低温保存性に関しては、重合性モノマーは溶解性が比較的良いため、自発配向性モノマーの溶解性に大きく依存する。【０３４７】  また、２種の重合性モノマーを含有した液晶組成物を封入した液晶セルを偏光子と検光子が直交して配置された偏光顕微鏡にセットし、透過光を観察すると、液晶分子が垂直配向すれば、偏光板の作用により光は透過できないため、セルは黒く表示される。このような試験法により上記実施例１〜９５の液晶組成物のサンプルを評価したところ、適切に２種類の重合性モノマーを選択し、液晶組成物に添加すると配向ムラが顕著に軽減され、一様な垂直配向性を示すことが確認された。当該適切な２種類の重合性モノマーとは、メソゲン側鎖に疎水基を導入した二官能性モノマーと３００ｎｍ以上に吸収を持つ重合性モノマーとの組合せが一つ挙げられ、各モノマーを適切な濃度で添加することにより良好な垂直配向性が確認された。【０３４８】  一方、比較例１，２，４，５〜７は重合性モノマーを添加することによりプレチルト変化量は比較的良好であるのに対し、垂直配向性が低いことが確認できた。比較例３では、垂直配向性が高かったが、プレチルト変化量が大きかった。比較例６〜７では、1種類の重合性モノマーの添加量を増加させたにも関わらず、垂直配向性が改善されなかった。これらの結果から、1種類の重合性モノマーでは、垂直配向性とプレチルト変化量を両立できるモノマーではないことが確認された。【０３４９】  また、比較例では自発配向性モノマーと重合性モノマーとをそれぞれ1種からなる組成物において配向性やチルト安定性を評価を行っているが、長波長に吸収を持つ重合性モノマー（例えば、ＲＭ−４）を用いた場合、チルト安定性は比較的良好であるが、垂直配向性が劣る結果となった。また、重合性モノマーとして、疎水性部位を導入した化合物（ＲＭ−３）を用いると、垂直配向性は良好であったが、紫外光照射による重合が十分に起こらず、ネットワークが密に形成されずにチルト安定性が低くなる結果となった。さらには、比較例１〜８すべてにおいて低温保存性が実施例より劣る結果となった。【０３５０】  実施例１、１２、２６、４２、５０は、疎水基を導入していない重合性モノマーを２種類使用しているため、垂直配向性が他の実施例と比べると見劣りする結果となったと考えられる。それに対して、実施例５、６、２４、２７、２８、３８，３９、４６は、光の吸収域が比較的長波長側にシフトしていない重合性モノマーを使用したため重合が進行しにくく、重合の初期段階でポリマーのネットワークの形成が不十分になり、結果としてプレチルト変化量が他の実施例と比較すると見劣りする結果となった。上記実験結果から、重合に関与する重合性モノマーと垂直配向性に寄与する重合性モノマーとの機能分離した２種類のモノマーを適切に選ぶことに��り、高い垂直配向性と小さなプレチルト変化量を達成することができると考えられる。そのほかの実施例では、高い垂直配向性のほか、十分に小さなプレチルト角変化量を示し、表示ムラ、焼き付きが少ないことを確認した。特に、疎水基を導入した重合性モノマーが自発配向モノマーともう１種の重合性モノマーとの仲介役を果たし、高い垂直配向性を保ちつつ、重合層の架橋密度が向上することによりポリマーの強度が高まる結果、安定性が優れると考えられる。【０３５１】  また、紫外光照射による重合によって生じるプレチルト角を評価したところ、メソゲン側鎖に疎水基を導入した二官能性モノマー（例えば、ＲＭ−３、ＲＭ−５、ＲＭ−６、ＲＭ−８）と、重合を長波長に吸収を持つ重合性モノマー（例えば、ＲＭ−４、ＲＭ−１２〜ＲＭ−１４）をそれぞれ添加したサンプルにおいては適切なチルト角が付与されていることを確認した。これらを使用した液晶表示素子は、十分なプレチルト角が付与されているため、十分に高速応答であることが示唆された。【０３５２】  重合性モノマーとして実施例１〜１１などで使用しているＲＭ−１〜ＲＭ−１７を含む組成物で液晶セルを作製する際に、展開性（濡れ広がり）も良好であった。【０３５３】  さらに、実施例１〜９５の自発配向性モノマーの添加量を１．０質量部から０．５質量部にそれぞれ置き換えた場合にも、垂直配向性およびプレチルト変化量が小さく、表示ムラ、焼き付きが抑えられることを確認した。【０３５４】  組成物ＬＣ−１に代えて、下記に示す通りの化合物及び混合比率で構成される組成物を調製し、当該液晶組成物をＬＣ−２からＬＣ−８とした。【０３５５】
【表１１】
2019124153.tif 000115
【０３５６】  （実施例９６〜１０３）  実施例３のベース組成物をＬＣ１からＬＣ２へ置き換えても垂直配向性およびプレチルト変化量が小さく、表示ムラ、焼き付きが抑えられることを確認した（実施例９６）。実施例３０のベース組成物をＬＣ１からＬＣ３へ置き換えても垂直配向性およびプレチルト変化量が小さく、表示ムラ、焼き付きも抑えられることを確認した（実施例９７）。【０３５７】  実施例３５のベース組成物をＬＣ１からＬＣ４へ置き換えても垂直配向性およびプレチルト変化量が小さく、表示ムラ、焼き付きが抑えられることを確認した（実施例９８）。【０３５８】  実施例３６のベース組成物をＬＣ１からＬＣ５へ、重合性化合物をＰ−６からＰ−１１へ置き換えても垂直配向性およびプレチルト変化量が小さく、表示ムラ、焼き付きが抑えられることを確認した（実施例９９）。【０３５９】  実施例４１のベース組成物をＬＣ１からＬＣ６へ、重合性化合物をＰ−６からＰ−１８へ置き換えても垂直配向性およびプレチルト変化量が小さく、表示ムラ、焼き付きが抑えられることを確認した（実施例１００）。【０３６０】  実施例４４のベース組成物をＬＣ１からＬＣ７へ、重合性化合物をＰ−７からＰ−２３へ置き換えても垂直配向性およびプレチルト変化量が小さく、表示ムラ、焼き付きが抑えられることを確認した（実施例１０１）。【０３６１】  実施例４７のベース組成物をＬＣ１からＬＣ８へ、重合性化合物をＰ−８からＰ−３０へ置き換えても垂直配向性およびプレチルト変化量が小さく、表示ムラ、焼き付きが抑えられることを確認した（実施１０２）。【０３６２】  実施例５６のベース組成物をＬＣ１からＬＣ８へ、重合性化合物をＰ−１０からＰ−３４へ置き換えても垂直配向性およびプレチルト変化量が小さく、表示ムラ、焼き付きが抑えられることを確認した（実施例１０３）。【０３６３】  さらに、実施例９６〜１０３の自発配向性モノマーの添加量を１．０質量部から０．５質量部にそれぞれ置き換えた場合にも、垂直配向性およびプレチルト変化量が小さく、表示ムラ、焼き付きが抑えられることを確認した。【０３６４】  （実施例１０４〜１２３）  下表に示す自発配向性モノマー（１）の０．２質量部及び自発配向性モノマー（２）の０．４質量部、並びに、下表に示す添加量の重合性モノマー（１）及び（２）をそれぞれ組成物ＬＣ−１〜ＬＣ−８のいずれかに添加した以外は、比較例１と同様にして液晶組成物を調製した。【０３６５】
【表１２】
2019124153.tif 000116
【０３６６】
【表１３】
2019124153.tif 000117
【０３６７】  自発配向性モノマーを2種、重合性モノマー2種の組み合わせによる低温保存性、垂直配向性、プレチルト安定性を評価した。溶解性の低い自発配向性モノマーを低濃度で2種混ぜることによって、低温保存性を維持したまま、垂直配向性の向上が確認できた。また、重合性モノマーも数種類混ぜて用いることにより、重合性モノマー成分の濃度を上げることができ、プレチルト安定性を向上させることができた。【０３６８】  上記、各実施例の評価結果から、実施例における液晶組成物は、液晶表示素子として、総合的に優れた性能を示した。【０３６９】  （実施例１２４〜１４９）  実施例１の自発配向性モノマーをＰ−１からＰ−４１〜Ｐ−６６にそれぞれ置き換えた以外は、実施例１と同様にして液晶組成物を調製し、これらを実施例１２４〜１４９とした。実施例１２４〜１４９の結果から、種々の自発配向性モノマーを用いた場合にも、垂直配向性およびプレチルト変化量が小さく、表示ムラ、焼き付きが抑えられることを確認した。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
第１メソゲン骨格と、一般式（ＰＧ１）で表される少なくとも一つの重合性基と、少なくとも一つの吸着基とを有する自発配向性モノマーを１種以上含有し、
前記自発配向性モノマーとは異なる化学構造を備える以下の一般式（Ｉ）で表される重合性モノマーからなる群から選択される２種以上の重合性モノマーを含む液晶組成物。
【化１】
2019124153.tif 000124
（上記式中、前記Ｐ１１は、以下の式（Ｒ−Ｉ）〜式（Ｒ−ＩＸ）で表される基であり、
【化２】
2019124153.tif 000125
（前記式（Ｒ−Ｉ）〜（Ｒ−ＩＸ）中、Ｒ２１、Ｒ３１、Ｒ４１、Ｒ５１及びＲ６１はお互いに独立して、水素原子、炭素原子数１〜５個のアルキル基又は炭素原子数１〜５個のハロゲン化アルキル基であり、Ｗ１は単結合、−Ｏ−又はメチレン基であり、Ｔ１は単結合又はＣＯＯ−であり、ｐ１、ｔ１及びｑ１はそれぞれ独立して、０、１又は２であり、前記重合性基Ｐ１１の１つ以上の水素原子は前記吸着基に置換されてもよく、又は前記吸着基は前記一般式（ＰＧ１）で表される重合性基を置換基として有してもよい。）
Ｓ１１は、単結合又は炭素原子数１〜１５のアルキレン基を表し、該アルキレン基中の１個の−ＣＨ２−又は隣接していない２個以上の−ＣＨ２−は、酸素原子が直接隣接しないように、前記吸着基、−Ｏ−、−ＯＣＯ−又は−ＣＯＯ−で置換されても良く、上記化学式中の＊は結合手を表す。）
【化３】
2019124153.tif 000126
（上記一般式（Ｉ）中、Ｒ１０１、Ｒ１０２、Ｒ１０３、Ｒ１０４、Ｒ１０５、Ｒ１０６、Ｒ１０７、Ｒ１０８、Ｒ１０９及びＲ１１０は、それぞれ独立して、Ｐ２１−Ｓ１１−、炭素原子数１から１８のアルキル基、炭素原子数１から１８のアルコキシ基、ハロゲン原子又は水素原子のいずれかを表し、Ｐ２１は、以下の式（Ｒ−Ｉ）から式（Ｒ−ＩＸ）のいずれかを表し、
【化４】
2019124153.tif 000127
（上記式（Ｒ−Ｉ）〜（Ｒ−ＩＸ）中、Ｒ２１、Ｒ３１、Ｒ４１、Ｒ５１及びＲ６１はお互いに独立して、水素原子、炭素原子数１〜５個のアルキル基であり、Ｗは単結合、−Ｏ−又はメチレン基であり、Ｔは単結合又は−ＣＯＯ−であり、ｐ、ｔ及びｑはそれぞれ独立して、０、１又は２である。）
Ｓ２１は、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、
ｎ１１は、０、１又は２を表し、
Ａ１１は、下記の基（ａ）、基（ｂ）及び基（ｃ）：
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）は、それぞれ独立して、炭素原子数１〜１２のアルキル基、炭素原子数１〜１２のアルコキシ基、ハロゲン、シアノ基、ニトロ基又はＰ１１−Ｓ１１−で置換されていても良く、
Ｌ１０及びＬ１１は、それぞれ独立して、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、ｚはそれぞれ独立して１〜４の整数を表す。）を表し、
Ｐ２１、Ｓ２１、Ｌ１１及びＡ１１が複数存在する場合は、それぞれ同一であっても異なっていても良い。）
【請求項２】
前記吸着基は、Ｎ、Ｏ、Ｓ、Ｐ及びＳｉからなる群から選択されたヘテロ原子を有する原子団である請求項１に記載の液晶組成物。
【請求項３】
前記２種以上の一般式（Ｉ）で表される重合性モノマーのうちの一つが、他の一般式（Ｉ）で表される重合性モノマーの反応性を向上させる、請求項１又は２に記載の液晶組成物。
【請求項４】
一般式（Ｎ−１）、（Ｎ−２）及び（Ｎ−３）
【化５】
2019124153.tif 000128
（式中、ＲＮ１１、ＲＮ１２、ＲＮ２１、ＲＮ２２、ＲＮ３１及びＲＮ３２は、それぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＮ１１、ＡＮ１２、ＡＮ２１、ＡＮ２２、ＡＮ３１及びＡＮ３２は、それぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）及び
（ｄ）  １，４−シクロヘキセニレン基
からなる群より選ばれる基を表し、上記の基（ａ）、基（ｂ）、基（ｃ）及び基（ｄ）はそれぞれ独立してシアノ基、フッ素原子又は塩素原子で置換されていても良く、
ＺＮ１１、ＺＮ１２、ＺＮ２１、ＺＮ２２、ＺＮ３１及びＺＮ３２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は水素原子又はフッ素原子を表し、
ＴＮ３１は−ＣＨ２−又は酸素原子を表し、
ｎＮ１１、ｎＮ１２、ｎＮ２１、ｎＮ２２、ｎＮ３１及びｎＮ３２は、それぞれ独立して、０〜３の整数を表すが、ｎＮ１１＋ｎＮ１２、ｎＮ２１＋ｎＮ２２及びｎＮ３１＋ｎＮ３２は、それぞれ独立して、１、２又は３であり、ＡＮ１１〜ＡＮ３２、ＺＮ１１〜ＺＮ３２が複数存在する場合は、それらは同一であっても異なっていても良い。）で表される化合物から選ばれる化合物を１種類又は２種類以上含有する請求項１〜３のいずれか１項に記載の液晶組成物。
【請求項５】
一般式（Ｌ）
【化６】
2019124153.tif 000129
（式中、ＲＬ１及びＲＬ２は、それぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３は、それぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）は、それぞれ独立して、シアノ基、フッ素原子又は塩素原子で置換されていても良く、
ＺＬ１及びＺＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ２が複数存在する場合は、それらは同一であっても異なっていても良いが、一般式（Ｎ−１）、一般式（Ｎ−２）及び一般式（Ｎ−３）で表される化合物を除く。）で表される化合物から選ばれる化合物を１種類又は２種類以上含有する請求項１〜４のいずれか１項に記載の液晶組成物。
【請求項６】
前記一般式（Ｉ）で表される重合性モノマーの一方が、ｎ１１が０であり、かつＲ１０２、Ｒ１０３、Ｒ１０４、Ｒ１０５、Ｒ１０６、Ｒ１０７、Ｒ１０８又はＲ１０９のいずれか一つが、炭素原子数１から１８のアルキル基であり、Ｒ１０１及びＲ１１０がそれぞれ独立して、Ｐ２１−Ｓ２１−である、請求項１〜５のいずれか一項に記載の液晶組成物。
【国際調査報告】
2019124153.tif 000130
2019124153.tif 000131
2019124153.tif 000132
2019124153.tif 000133